(57)【要約】【課題】成形加工性、金属膜の密着性、耐落球衝撃性の優れた、金属膜を形成した反射板を得ることを課題とする。【解決手段】ポリフェニレンスルフィド樹脂組成物を成形した成形品に金属膜を形成した反射板であって、前記ポリフェニレンスルフィド樹脂組成物が、（ａ）ポリフェニレンスルフィド樹脂、（ｂ）非晶性樹脂、（ｃ）イソシアネート基を有するアルコキシシラン化合物を配合してなるポリフェニレンスルフィド樹脂組成物であって、前記（ａ）ポリフェニレンスルフィド樹脂が連続相（海相）を形成し、前記（ｂ）非晶性樹脂が数平均分散粒子径１ｎｍ以上１０００ｎｍ未満で分散した分散相（島相）を形成するとともに、前記（ｂ）非晶性樹脂の分散粒子について、粒子径１０００ｎｍ以上の粒子の数が全粒子数の１．０％以下である金属膜を形成した反射板。【選択図】なし【特許請求の範囲】
【請求項１】
ポリフェニレンスルフィド樹脂組成物を成形した成形品に金属膜を形成した反射板であって、前記ポリフェニレンスルフィド樹脂組成物が、（ａ）と（ｂ）の合計を１００重量％として、（ａ）ポリフェニレンスルフィド樹脂９９〜６０重量％、（ｂ）ポリエーテルイミド樹脂およびポリエーテルスルホン樹脂から選ばれる少なくとも１種の非晶性樹脂１〜４０重量％からなる樹脂組成物１００重量部に対して、（ｃ）イソシアネート基を有するアルコキシシラン化合物を０．１〜１０重量部配合してなるポリフェニレンスルフィド樹脂組成物であって、そのモルフォロジーにおいて前記（ａ）ポリフェニレンスルフィド樹脂が連続相（海相）を形成し、前記（ｂ）非晶性樹脂が数平均分散粒子径１ｎｍ以上１０００ｎｍ未満で分散した分散相（島相）を形成するとともに、前記（ｂ）非晶性樹脂の分散粒子について、粒子径１０００ｎｍ以上の粒子の数が全粒子数の１．０％以下であることを特徴とする、金属膜を形成した反射板。
【請求項２】
前記（ｂ）非晶性樹脂が、数平均分散粒子径１ｎｍ以上５００ｎｍ未満で分散していることを特徴とする請求項１に記載の金属膜を形成した反射板。
【請求項３】
さらに（ｄ）無機フィラーを、前記（ａ）ポリフェニレンスルフィド樹脂と前記（ｂ）非晶性樹脂の合計１００重量部に対して、０重量部超１５重量部未満の範囲で配合してなることを特徴とする請求項１〜２のいずれかに記載の金属膜を形成した反射板。
【請求項４】
前記（ａ）ポリフェニレンスルフィド樹脂の溶融粘度（３００℃、剪断速度１０００／ｓの条件下）が３００Ｐａ・ｓ以下であることを特徴とする請求項１〜３のいずれかに記載の金属膜を形成した反射板。
【請求項５】
前記ポリフェニレンスルフィド樹脂組成物のペレットを真空下、３５０℃で３０分間加熱溶融した際に発生する、炭素数が１〜４の低級アルコール量が、ポリフェニレンスルフィド樹脂組成物の重量に対して０．６ｍｍｏｌ％以下であることを特徴とする請求項１〜４のいずれかに記載の金属膜を形成した反射板。
【請求項６】
前記ポリフェニレンスルフィド樹脂組成物が、（ａ）と（ｂ）の合計を１００重量％として、前記（ａ）ポリフェニレンスルフィド樹脂９０〜１重量％、前記（ｂ）ポリエーテルイミド樹脂およびポリエーテルスルホン樹脂から選ばれる少なくとも１種の非晶性樹脂１０〜９９重量％、さらに（ａ）と（ｂ）の合計１００重量部に対して前記（ｃ）イソシアネート基を有するアルコキシシラン化合物０．１〜１０重量部からなる樹脂組成物を予め溶融混練した後、前記（ａ）ポリフェニレンスルフィド樹脂とさらに溶融混練したものである請求項１〜５のいずれかに記載の金属膜を形成した反射板。
【請求項７】
（ａ）と（ｂ）の合計を１００重量％として、前記（ａ）ポリフェニレンスルフィド樹脂９０〜１重量％、前記（ｂ）ポリエーテルイミド樹脂およびポリエーテルスルホン樹脂から選ばれる少なくとも１種の非晶性樹脂１０〜９９重量％、さらに（ａ）と（ｂ）の合計１００重量部に対して前記（ｃ）イソシアネート基を有するアルコキシシラン化合物０．１〜１０重量部からなる樹脂組成物を予め溶融混練した後、前記（ａ）ポリフェニレンスルフィド樹脂とさらに溶融混練することにより、（ａ）と（ｂ）の合計を１００重量％として、前記（ａ）ポリフェニレンスルフィド樹脂９９〜６０重量％、前記（ｂ）ポリエーテルイミド樹脂およびポリエーテルスルホン樹脂から選ばれる少なくとも１種の非晶性樹脂１〜４０重量％からなる樹脂組成物１００重量部に対して、前記（ｃ）イソシアネート基を有するアルコキシシラン化合物を０．１〜１０重量部配合してなるポリフェニレンスルフィド樹脂組成物を製造し、該ポリフェニレンスルフィド樹脂組成物を成形してから金属膜を形成することを特徴とする請求項１〜５のいずれかに記載の金属膜を形成した反射板の製造方法。
【発明の詳細な説明】
【技術分野】
【０００１】
本発明は、ポリフェニレンスルフィド樹脂組成物を成形した成形品に金属膜を形成した反射板であって、成形品に金属膜を直接形成することが可能であると共に、成形加工性、金属膜の密着性、耐落球衝撃性の優れた、金属膜を形成した反射板に関するものである。
【背景技術】
【０００２】
ポリフェニレンスルフィド（以下ＰＰＳと略すことがある）樹脂は優れた耐熱性、耐薬品性、電気絶縁性、耐湿熱性などエンジニアリングプラスチックとしては好適な性質を有しており、射出成形、押出成形用を中心として各種電気・電子部品、機械部品および自動車部品などに使用されている。
【０００３】
具体的に、ＰＰＳ樹脂は前記した特徴から光反射部品として使用されているが、寸法安定性を向上する目的で多量の無機充填材を配合する必要があるため、表面平滑性が悪化してしまい、金属膜を形成する以前に、アンダーコートと言われる下地処理を必要とすると共に、溶融粘度が高くなることによって成形加工性の劣る欠点があり、その改良が強く望まれている。
【０００４】
これまで、ＰＰＳ樹脂とポリエーテルイミド（以下ＰＥＩと略すことがある）樹脂もしくはポリエーテルスルホン（以下ＰＥＳと略することがある）樹脂からなる金属膜を形成した反射板に関連した、いくつかの報告がなされている。
【０００５】
例えば特許文献１には、ポリアリーレンスルフィド、ポリエーテルイミド、アミノアルコキシシランもしくはエポキシアルコキシシランからなる樹脂組成物、および該樹脂組成物を用いたランプリフレクターが開示されている。しかし、イソシアネート基を有するアルコキシシラン化合物を相溶化剤として用いることについては何ら記載されていない。また、ポリエーテルイミドを数平均分散粒子径１ｎｍ以上１０００ｎｍ未満の範囲で微分散化するとともに、粒子径が１０００ｎｍ以上のポリエーテルイミド粒子の数を全粒子数の１．０％以下とすることによって成形品の寸法安定性が飛躍的に向上することから、無機充填材を多量に添加する必要が無く、アンダーコートすることなしに金属膜を直接形成できる様になることについては何ら記載されていない。その他、混練方法については、一般的な手法が記載されているのみであり、この場合、ポリエーテルイミドを数平均分散粒子径１ｎｍ以上１０００ｎｍ未満の範囲で微分散化するとともに、粒子径が１０００ｎｍ以上のポリエーテルイミド粒子の数を全粒子数の１．０％以下とすることは実質的に困難である。
【０００６】
特許文献２には、ポリアリーレンサルファイド、ポリエーテルイミド、カーボンブラック、繊維状充填材からなる樹脂組成物、および該樹脂組成物を用いたランプリフレクターが開示されている。しかし、特許文献２では、繊維状充填材が少なくとも２５重量部以上と多量に含まれることから、成形品の表面平滑性が悪化し、アンダーコートすることなしに金属膜を直接形成することはできない。また、ポリエーテルイミドを数平均分散粒子径１ｎｍ以上１０００ｎｍ未満の範囲で微分散化するとともに、粒子径が１０００ｎｍ以上のポリエーテルイミド粒子の数を全粒子数の１．０％以下とすることによって、成形品の寸法安定性は飛躍的に向上するため、無機充填材を多量に添加する必要が無くなり、アンダーコートすることなしに金属膜を直接形成できる様になることについては何ら記載されていない。
【０００７】
特許文献３には、ポリアリーレンサルファイド、ガラス転移温度１４０℃以上の非晶性熱可塑性樹脂、黒鉛、繊維状フィラーからなる樹脂組成物、および該樹脂組成物からなるランプリフレクターが開示されている。しかし、特許文献３では、繊維状充填材が少なくとも１５重量部以上と多量に含まれることから、成形品の表面平滑性が悪化し、金属膜を直接形成することは困難である。また、非晶性樹脂を数平均分散粒子径１ｎｍ以上１０００ｎｍ未満の範囲で微分散化するとともに、粒子径が１０００ｎｍ以上の非晶性樹脂粒子の数を全粒子数の１．０％以下とすることによって成形品の寸法安定性は飛躍的に向上するため、無機充填材を多量に添加する必要が無くなり、アンダーコートすることなしに金属膜を直接形成できる様になることについては何ら記載されていない。
【０００８】
特許文献４には、ポリフェニレンスルフィド樹脂、ポリエーテルイミド樹脂またはポリエーテルスルホン樹脂、イソシアネート基含有アルコキシシランからなり、ポリエーテルイミド樹脂またはポリエーテルスルホン樹脂の数平均分散粒子径が１０００ｎｍ以下であるポリフェニレンスルフィド樹脂組成物が開示されている。しかし、ポリエーテルイミド樹脂またはポリエーテルスルホン樹脂の分散粒子について、粒子径が１０００ｎｍ以上の粒子の数を全粒子数の１．０％以下とすることによって成形品の寸法安定性は飛躍的に向上するため、無機充填材を多量に添加する必要が無くなり、アンダーコートすることなしに金属膜を直接形成できる様になることについては何ら記載されていない。また、この様にポリエーテルイミド樹脂またはポリエーテルスルホン樹脂の分散粒子を制御することによって、成形体と金属膜との接着強度が向上すること、落球衝撃強度が改善されることについては何ら記載されていなかった。
【０００９】
この様に、いずれの特許文献においても、ポリエーテルイミド樹脂またはポリエーテルスルホン樹脂を数平均分散粒子径１ｎｍ以上１０００ｎｍ未満の範囲で微分散化するとともに、粒子径が１０００ｎｍ以上のポリエーテルイミド樹脂またはポリエーテルスルホン樹脂粒子の数を全粒子数の１．０％以下とすることによって成形品の寸法安定性は飛躍的に向上し、無機充填材を多量に添加する必要が無くなることから表面平滑性が飛躍的に向上して、アンダーコートすることなしに金属膜を直接形成できる様になるという技術思想については何ら記載されていない。また、金属膜との密着性に優れ、落球衝撃強度も向上する他、無機充填材を多量添加する必要が無いため、溶融流動性が改善し、成形加工性が向上することについては何ら記載されていなかった。
【先行技術文献】
【特許文献】
【００１０】
【特許文献１】特開平４−１３０１５８号公報（特許請求の範囲）
【特許文献２】特開２００３−１４７２００号公報（特許請求の範囲）
【特許文献３】特開２００３−２６８２３６号公報（特許請求の範囲）
【特許文献４】国際公開２００７／１０８３８４号（特許請求の範囲）
【発明の概要】
【発明が解決しようとする課題】
【００１１】
本発明は、ポリフェニレンスルフィド樹脂が本来有する耐熱性、耐薬品性、難燃性、機械的強度を損なうことなく、寸法安定性が飛躍的に向上することから、無機充填材を全くもしくは多量に添加する必要が無いため、成形品に金属膜を直接形成することが可能であると共に、成形加工性、金属膜の密着性、耐落球衝撃性の優れた、金属膜を形成した反射板を得ることを課題とする。
【課題を解決するための手段】
【００１２】
そこで本発明者らは上記の課題を解決すべく鋭意検討した結果、相溶化剤としてイソシアネート基を有するアルコキシシラン化合物を用い、ポリフェニレンスルフィド樹脂中に、ポリエーテルイミド樹脂またはポリエーテルスルホン樹脂を１ｎｍ以上１０００ｎｍ未満の数平均分散粒子径で微分散化させると共に、ポリエーテルイミド樹脂またはポリエーテルスルホン樹脂の分散粒子について、粒子径１０００ｎｍ以上の粒子の数が全粒子数の１．０％以下になるよう制御することにより、無機充填材を含まないかあるいは極少量の添加であっても、前記ポリフェニレンスルフィド樹脂組成物からなる成形体の寸法安定性が飛躍的に向上することから、アンダーコート無しに金属膜を直接的に形成できる様になることを見出し、本発明に到達した。
【００１３】
即ち、本発明は以下の通りである。
１．ポリフェニレンスルフィド樹脂組成物を成形した成形品に金属膜を形成した反射板であって、前記ポリフェニレンスルフィド樹脂組成物が、（ａ）と（ｂ）の合計を１００重量％として、（ａ）ポリフェニレンスルフィド樹脂９９〜６０重量％、（ｂ）ポリエーテルイミド樹脂およびポリエーテルスルホン樹脂から選ばれる少なくとも１種の非晶性樹脂１〜４０重量％からなる樹脂組成物１００重量部に対して、（ｃ）イソシアネート基を有するアルコキシシラン化合物を０．１〜１０重量部配合してなるポリフェニレンスルフィド樹脂組成物であって、そのモルフォロジーにおいて前記（ａ）ポリフェニレンスルフィド樹脂が連続相（海相）を形成し、前記（ｂ）非晶性樹脂が数平均分散粒子径１ｎｍ以上１０００ｎｍ未満で分散した分散相（島相）を形成するとともに、前記（ｂ）非晶性樹脂の分散粒子について、粒子径１０００ｎｍ以上の粒子の数が全粒子数の１．０％以下であることを特徴とする、金属膜を形成した反射板、
２．前記（ｂ）非晶性樹脂が、数平均分散粒子径１ｎｍ以上５００ｎｍ未満で分散していることを特徴とする１に記載の金属膜を形成した反射板、
３．さらに（ｄ）無機フィラーを、前記（ａ）ポリフェニレンスルフィド樹脂と前記（ｂ）非晶性樹脂の合計１００重量部に対して、０重量部超１５重量部未満の範囲で配合してなることを特徴とする１〜２のいずれかに記載の金属膜を形成した反射板、
４．前記（ａ）ポリフェニレンスルフィド樹脂の溶融粘度（３００℃、剪断速度１０００／ｓの条件下）が３００Ｐａ・ｓ以下であることを特徴とする１〜３のいずれかに記載の金属膜を形成した反射板、
５．前記ポリフェニレンスルフィド樹脂組成物のペレットを真空下、３５０℃で３０分間加熱溶融した際に発生する、炭素数が１〜４の低級アルコール量が、ポリフェニレンスルフィド樹脂組成物の重量に対して０．６ｍｍｏｌ％以下であることを特徴とする１〜４のいずれかに記載の金属膜を形成した反射板、
６．前記ポリフェニレンスルフィド樹脂組成物が、（ａ）と（ｂ）の合計を１００重量％として、前記（ａ）ポリフェニレンスルフィド樹脂９０〜１重量％、前記（ｂ）ポリエーテルイミド樹脂およびポリエーテルスルホン樹脂から選ばれる少なくとも１種の非晶性樹脂１０〜９９重量％、さらに（ａ）と（ｂ）の合計１００重量部に対して前記（ｃ）イソシアネート基を有するアルコキシシラン化合物０．１〜１０重量部からなる樹脂組成物を予め溶融混練した後、前記（ａ）ポリフェニレンスルフィド樹脂とさらに溶融混練したものである１〜５のいずれかに記載の金属膜を形成した反射板、
７．（ａ）と（ｂ）の合計を１００重量％として、前記（ａ）ポリフェニレンスルフィド樹脂９０〜１重量％、前記（ｂ）ポリエーテルイミド樹脂およびポリエーテルスルホン樹脂から選ばれる少なくとも１種の非晶性樹脂１０〜９９重量％、さらに（ａ）と（ｂ）の合計１００重量部に対して前記（ｃ）イソシアネート基を有するアルコキシシラン化合物０．１〜１０重量部からなる樹脂組成物を予め溶融混練した後、前記（ａ）ポリフェニレンスルフィド樹脂とさらに溶融混練することにより、（ａ）と（ｂ）の合計を１００重量％として、前記（ａ）ポリフェニレンスルフィド樹脂９９〜６０重量％、前記（ｂ）ポリエーテルイミド樹脂およびポリエーテルスルホン樹脂から選ばれる少なくとも１種の非晶性樹脂１〜４０重量％からなる樹脂組成物１００重量部に対して、前記（ｃ）イソシアネート基を有するアルコキシシラン化合物を０．１〜１０重量部配合してなるポリフェニレンスルフィド樹脂組成物を製造し、該ポリフェニレンスルフィド樹脂組成物を成形してから金属膜を形成することを特徴とする１〜５のいずれかに記載の金属膜を形成した反射板の製造方法、
である。
【発明の効果】
【００１４】
本発明によれば、寸法安定性が飛躍的に向上することから、無機充填材を全くあるいは多量に添加する必要がないため、アンダーコートすることなしに金属膜を直接的に形成可能であると共に、成形加工性、金属膜の密着性、耐落球衝撃性に優れた、金属膜を形成した反射板を得ることができる。
【発明を実施するための形態】
【００１５】
以下、本発明の実施の形態を詳細に説明する。
【００１６】
（ａ）ポリフェニレンスルフィド樹脂
本発明で用いられる（ａ）ＰＰＳ樹脂は、下記構造式で示される繰り返し単位を有する重合体であり、
【００１７】
【化１】
2012131968.tif 000002
【００１８】
耐熱性の観点からは上記構造式で示される繰り返し単位を含む重合体を７０モル％以上、更には９０モル％以上含む重合体が好ましい。また（ａ）ＰＰＳ樹脂はその繰り返し単位の３０モル％未満程度が、下記の構造を有する繰り返し単位等で構成されていてもよい。
【００１９】
【化２】
2012131968.tif 000003
【００２０】
かかる構造を一部有するＰＰＳ共重合体は、融点が低くなるため、このような樹脂組成物は成形性の点で有利となる。
【００２１】
本発明で用いられる（ａ）ＰＰＳ樹脂の溶融粘度に制限はないが、薄肉の射出成形体が得られやすい観点から、３００Ｐａ・ｓ（３００℃、剪断速度１０００／ｓ）以下であることが好ましく、２００Ｐａ・ｓ以下がより好ましく、１００Ｐａ・ｓ以下がさらに好ましい。下限については、溶融成形加工性やガス発生量の観点から１Ｐａ・ｓ以上であることが好ましい。
【００２２】
なお、本発明における溶融粘度は、３００℃、剪断速度１０００／ｓの条件下、東洋精機社製キャピログラフを用いて測定した値である。
【００２３】
以下に、本発明に用いる（ａ）ＰＰＳ樹脂の製造方法について説明するが、上記構造の（ａ）ＰＰＳ樹脂が得られれば下記方法に限定されるものではない。
【００２４】
まず、製造方法において使用するポリハロゲン芳香族化合物、スルフィド化剤、重合溶媒、分子量調節剤、重合助剤および重合安定剤の内容について説明する。
【００２５】
［ポリハロゲン化芳香族化合物］
ポリハロゲン化芳香族化合物とは、１分子中にハロゲン原子を２個以上有する化合物をいう。具体例としては、ｐ−ジクロロベンゼン、ｍ−ジクロロベンゼン、ｏ−ジクロロベンゼン、１，３，５−トリクロロベンゼン、１，２，４−トリクロロベンゼン、１，２，４，５−テトラクロロベンゼン、ヘキサクロロベンゼン、２，５−ジクロロトルエン、２，５−ジクロロ-ｐ-キシレン、１，４−ジブロモベンゼン、１，４−ジヨードベンゼン、１−メトキシ−２，５−ジクロロベンゼンなどのポリハロゲン化芳香族化合物が挙げられ、好ましくはｐ−ジクロロベンゼンが用いられる。また、異なる２種以上のポリハロゲン化芳香族化合物を組み合わせて共重合体とすることも可能であるが、ｐ−ジハロゲン化芳香族化合物を主要成分とすることが好ましい。
【００２６】
ポリハロゲン化芳香族化合物の使用量は、加工に適した粘度の（ａ）ＰＰＳ樹脂を得る点から、スルフィド化剤１モル当たり０．９から２．０モル、好ましくは０．９５から１．５モル、更に好ましくは１．００５から１．２モルの範囲が例示できる。
【００２７】
［スルフィド化剤］
スルフィド化剤としては、アルカリ金属硫化物、アルカリ金属水硫化物、および硫化水素が挙げられる。
【００２８】
アルカリ金属硫化物の具体例としては、例えば硫化リチウム、硫化ナトリウム、硫化カリウム、硫化ルビジウム、硫化セシウムおよびこれら２種以上の混合物を挙げることができ、なかでも硫化ナトリウムが好ましく用いられる。これらのアルカリ金属硫化物は、水和物または水性混合物として、あるいは無水物の形で用いることができる。
【００２９】
アルカリ金属水硫化物の具体例としては、例えば水硫化ナトリウム、水硫化カリウム、水硫化リチウム、水硫化ルビジウム、水硫化セシウムおよびこれら２種以上の混合物を挙げることができ、なかでも水硫化ナトリウムが好ましく用いられる。これらのアルカリ金属水硫化物は、水和物または水性混合物として、あるいは無水物の形で用いることができる。
【００３０】
また、アルカリ金属水硫化物とアルカリ金属水酸化物から、反応系においてｉｎ  ｓｉｔｕで調製されるアルカリ金属硫化物も用いることができる。また、アルカリ金属水硫化物とアルカリ金属水酸化物からアルカリ金属硫化物を調整し、これを重合槽に移して用いることができる。
【００３１】
あるいは、水酸化リチウム、水酸化ナトリウムなどのアルカリ金属水酸化物と硫化水素から反応系においてｉｎ  ｓｉｔｕで調製されるアルカリ金属硫化物も用いることができる。また、水酸化リチウム、水酸化ナトリウムなどのアルカリ金属水酸化物と硫化水素からアルカリ金属硫化物を調整し、これを重合槽に移して用いることができる。
【００３２】
仕込みスルフィド化剤の量は、脱水操作などにより重合反応開始前にスルフィド化剤の一部損失が生じる場合には、実際の仕込み量から当該損失分を差し引いた残存量を意味するものとする。
【００３３】
なお、スルフィド化剤と共に、アルカリ金属水酸化物および／またはアルカリ土類金属水酸化物を併用することも可能である。アルカリ金属水酸化物の具体例としては、例えば水酸化ナトリウム、水酸化カリウム、水酸化リチウム、水酸化ルビジウム、水酸化セシウムおよびこれら２種以上の混合物を好ましいものとして挙げることができ、アルカリ土類金属水酸化物の具体例としては、例えば水酸化カルシウム、水酸化ストロンチウム、水酸化バリウムなどが挙げられ、なかでも水酸化ナトリウムが好ましく用いられる。
【００３４】
スルフィド化剤として、アルカリ金属水硫化物を用いる場合には、アルカリ金属水酸化物を同時に使用することが特に好ましいが、この使用量はアルカリ金属水硫化物１モルに対し０．９５から１．２０モル、好ましくは１．００から１．１５モル、更に好ましくは１．００５から１．１００モルの範囲が例示できる。
【００３５】
［重合溶媒］
重合溶媒としては有機極性溶媒を用いるのが好ましい。具体例としては、Ｎ−メチル−２−ピロリドン、Ｎ−エチル−２−ピロリドンなどのＮ−アルキルピロリドン類、Ｎ−メチル−ε−カプロラクタムなどのカプロラクタム類、１，３−ジメチル−２−イミダゾリジノン、Ｎ，Ｎ−ジメチルアセトアミド、Ｎ，Ｎ−ジメチルホルムアミド、ヘキサメチルリン酸トリアミド、ジメチルスルホン、テトラメチレンスルホキシドなどに代表されるアプロチック有機溶媒、およびこれらの混合物などが挙げられ、これらはいずれも反応の安定性が高いために好ましく使用される。これらのなかでも、特にＮ−メチル−２−ピロリドン（以下、ＮＭＰと略記することもある）が好ましく用いられる。
【００３６】
有機極性溶媒の使用量は、スルフィド化剤１モル当たり２．０モルから１０モル、好ましくは２．２５から６．０モル、より好ましくは２．５から５．５モルの範囲が選ばれる。
【００３７】
［分子量調節剤］
生成する（ａ）ＰＰＳ樹脂の末端を形成させるか、あるいは重合反応や分子量を調節するなどのために、モノハロゲン化合物（必ずしも芳香族化合物でなくともよい）を、上記ポリハロゲン化芳香族化合物と併用することができる。
【００３８】
［重合助剤］
比較的高重合度の（ａ）ＰＰＳ樹脂をより短時間で得るために重合助剤を用いることも好ましい態様の一つである。ここで重合助剤とは得られる（ａ）ＰＰＳ樹脂の粘度を増大させる作用を有する物質を意味する。このような重合助剤の具体例としては、例えば有機カルボン酸塩、水、アルカリ金属塩化物、有機スルホン酸塩、硫酸アルカリ金属塩、アルカリ土類金属酸化物、アルカリ金属リン酸塩およびアルカリ土類金属リン酸塩などが挙げられる。これらは単独であっても、また２種以上を同時に用いることもできる。なかでも、有機カルボン酸塩、水、およびアルカリ金属塩化物が好ましく、さらに有機カルボン酸塩としてはアルカリ金属カルボン酸塩が、アルカリ金属塩化物としては塩化リチウムが好ましい。
【００３９】
上記アルカリ金属カルボン酸塩とは、一般式Ｒ（ＣＯＯＭ）ｎ（式中、Ｒは、炭素数１〜２０を有するアルキル基、シクロアルキル基、アリール基、アルキルアリール基またはアリールアルキル基である。Ｍは、リチウム、ナトリウム、カリウム、ルビジウムおよびセシウムから選ばれるアルカリ金属である。ｎは１〜３の整数である。）で表される化合物である。アルカリ金属カルボン酸塩は、水和物、無水物または水溶液としても用いることができる。アルカリ金属カルボン酸塩の具体例としては、例えば、酢酸リチウム、酢酸ナトリウム、酢酸カリウム、プロピオン酸ナトリウム、吉草酸リチウム、安息香酸ナトリウム、フェニル酢酸ナトリウム、ｐ−トルイル酸カリウム、およびそれらの混合物などを挙げることができる。
【００４０】
アルカリ金属カルボン酸塩は、有機酸と、水酸化アルカリ金属、炭酸アルカリ金属塩および重炭酸アルカリ金属塩よりなる群から選ばれる一種以上の化合物とを、ほぼ等化学当量ずつ添加して反応させることにより形成させてもよい。上記アルカリ金属カルボン酸塩の中で、リチウム塩は反応系への溶解性が高く助剤効果が大きいが高価であり、カリウム、ルビジウムおよびセシウム塩は反応系への溶解性が不十分であると思われるため、安価で、重合系への適度な溶解性を有する酢酸ナトリウムが最も好ましく用いられる。
【００４１】
これらアルカリ金属カルボン酸塩を重合助剤として用いる場合の使用量は、仕込みアルカリ金属硫化物１モルに対し、通常０．０１モル〜２モルの範囲であり、より高い重合度を得る意味においては０．１〜０．６モルの範囲が好ましく、０．２〜０．５モルの範囲がより好ましい。
【００４２】
また水を重合助剤として用いる場合の添加量は、仕込みアルカリ金属硫化物１モルに対し、通常０．３モル〜１５モルの範囲であり、より高い重合度を得る意味においては０．６〜１０モルの範囲が好ましく、１〜５モルの範囲がより好ましい。
【００４３】
これら重合助剤は２種以上を併用することももちろん可能であり、例えばアルカリ金属カルボン酸塩と水を併用すると、それぞれより少量で高分子量化が可能となる。
【００４４】
これら重合助剤の添加時期には特に指定はなく、後述する前工程時、重合開始時、重合途中のいずれの時点で添加してもよく、また複数回に分けて添加してもよいが、重合助剤としてアルカリ金属カルボン酸塩を用いる場合は前工程開始時或いは重合開始時に同時に添加することが、添加が容易である点からより好ましい。また水を重合助剤として用いる場合は、ポリハロゲン化芳香族化合物を仕込んだ後、重合反応途中で添加することが効果的である。
【００４５】
［重合安定剤］
重合反応系を安定化し、副反応を防止するために、重合安定剤を用いることもできる。重合安定剤は、重合反応系の安定化に寄与し、望ましくない副反応を抑制する。副反応の一つの目安としては、チオフェノールの生成が挙げられ、重合安定剤の添加によりチオフェノールの生成を抑えることができる。重合安定剤の具体例としては、アルカリ金属水酸化物、アルカリ金属炭酸塩、アルカリ土類金属水酸化物、およびアルカリ土類金属炭酸塩などの化合物が挙げられる。そのなかでも、水酸化ナトリウム、水酸化カリウム、および水酸化リチウムなどのアルカリ金属水酸化物が好ましい。上述のアルカリ金属カルボン酸塩も重合安定剤として作用するので、重合安定剤の一つに入る。また、スルフィド化剤としてアルカリ金属水硫化物を用いる場合には、アルカリ金属水酸化物を同時に使用することが特に好ましいことを前述したが、ここでスルフィド化剤に対して過剰となるアルカリ金属水酸化物も重合安定剤となり得る。
【００４６】
これら重合安定剤は、それぞれ単独で、あるいは２種以上を組み合わせて用いることができる。重合安定剤は、仕込みアルカリ金属硫化物１モルに対して、通常０．０２〜０．２モル、好ましくは０．０３〜０．１モル、より好ましくは０．０４〜０．０９モルの割合で使用することが好ましい。この割合が少ないと安定化効果が不十分であり、逆に多すぎても経済的に不利益であったり、ポリマー収率が低下する傾向となる。
【００４７】
重合安定剤の添加時期には特に指定はなく、後述する前工程時、重合開始時、重合途中のいずれの時点で添加してもよく、また複数回に分けて添加してもよいが、前工程開始時或いは重合開始時に同時に添加することが容易である点からより好ましい。
【００４８】
次に、本発明に用いる（ａ）ＰＰＳ樹脂の好ましい製造方法について、前工程、重合反応工程、回収工程、および後処理工程と、順を追って具体的に説明するが、勿論この方法に限定されるものではない。
【００４９】
［前工程］
（ａ）ＰＰＳ樹脂の製造方法において、スルフィド化剤は通常水和物の形で使用されるが、ポリハロゲン化芳香族化合物を添加する前に、有機極性溶媒とスルフィド化剤を含む混合物を昇温し、過剰量の水を系外に除去することが好ましい。
【００５０】
また、上述したように、スルフィド化剤として、アルカリ金属水硫化物とアルカリ金属水酸化物から、反応系においてｉｎ  ｓｉｔｕで、あるいは重合槽とは別の槽で調製されるスルフィド化剤も用いることができる。この方法には特に制限はないが、望ましくは不活性ガス雰囲気下、常温〜１５０℃、好ましくは常温から１００℃の温度範囲で、有機極性溶媒にアルカリ金属水硫化物とアルカリ金属水酸化物を加え、常圧または減圧下、少なくとも１５０℃以上、好ましくは１８０〜２６０℃まで昇温し、水分を留去させる方法が挙げられる。この段階で重合助剤を加えてもよい。また、水分の留去を促進するために、トルエンなどを加えて反応を行ってもよい。
【００５１】
重合反応における、重合系内の水分量は、仕込みスルフィド化剤１モル当たり０．３〜１０．０モルであることが好ましい。ここで重合系内の水分量とは重合系に仕込まれた水分量から重合系外に除去された水分量を差し引いた量である。また、仕込まれる水は、水、水溶液、結晶水などのいずれの形態であってもよい。
【００５２】
［重合反応工程］
有機極性溶媒中でスルフィド化剤とポリハロゲン化芳香族化合物とを２００℃以上２９０℃未満の温度範囲内で反応させることにより（ａ）ＰＰＳ樹脂を製造する。
【００５３】
重合反応工程を開始するに際しては、望ましくは不活性ガス雰囲気下、常温〜２４０℃、好ましくは１００〜２３０℃の温度範囲で、有機極性溶媒とスルフィド化剤とポリハロゲン化芳香族化合物を混合する。この段階で重合助剤を加えてもよい。これらの原料の仕込み順序は、順不同であってもよく、同時であってもさしつかえない。
【００５４】
かかる混合物を通常２００℃〜２９０℃の範囲に昇温する。昇温速度に特に制限はないが、通常０．０１〜５℃／分の速度が選択され、０．１〜３℃／分の範囲がより好ましい。
【００５５】
一般に、最終的には２５０〜２９０℃の温度まで昇温し、その温度で通常０．２５〜５０時間、好ましくは０．５〜２０時間反応させる。
【００５６】
最終温度に到達させる前の段階で、例えば２００℃〜２６０℃で一定時間反応させた後、２７０〜２９０℃に昇温する方法は、より高い重合度を得る上で有効である。この際、２００℃〜２６０℃での反応時間としては、通常０．２５時間から２０時間の範囲が選択され、好ましくは０．２５〜１０時間の範囲が選ばれる。
【００５７】
なお、より高重合度のポリマーを得るためには、複数段階で重合を行うことが有効である場合がある。複数段階で重合を行う際は、２４５℃における系内のポリハロゲン化芳香族化合物の転化率が、４０モル％以上、好ましくは６０モル％に達した時点であることが有効である。
【００５８】
なお、ポリハロゲン化芳香族化合物（ここではＰＨＡと略記）の転化率は、以下の式で算出した値である。ＰＨＡ残存量は、通常、ガスクロマトグラフ法によって求めることができる。
（Ａ）ポリハロゲン化芳香族化合物をアルカリ金属硫化物に対しモル比で過剰に添加した場合
転化率＝〔ＰＨＡ仕込み量（モル）−ＰＨＡ残存量（モル）〕／〔ＰＨＡ仕込み量（モル）−ＰＨＡ過剰量（モル）〕
（Ｂ）上記（Ａ）以外の場合
転化率＝〔ＰＨＡ仕込み量（モル）−ＰＨＡ残存量（モル）〕／〔ＰＨＡ仕込み量（モル）〕
【００５９】
［回収工程］
（ａ）ＰＰＳ樹脂の製造方法においては、重合終了後に、重合体、溶媒などを含む重合反応物から固形物を回収する。回収方法については、公知の如何なる方法を採用しても良い。
【００６０】
例えば、重合反応終了後、徐冷して粒子状のポリマーを回収する方法を用いても良い。この際の徐冷速度には特に制限は無いが、通常０．１℃／分〜３℃／分程度である。徐冷工程の全行程において同一速度で徐冷する必要はなく、ポリマー粒子が結晶化析出するまでは０．１〜１℃／分、その後１℃／分以上の速度で徐冷する方法などを採用しても良い。
【００６１】
また上記の回収を急冷条件下に行うことも好ましい方法の一つであり、この回収方法の好ましい一つの方法としてはフラッシュ法が挙げられる。フラッシュ法とは、重合反応物を高温高圧（通常２５０℃以上、８ｋｇ／ｃｍ２以上）の状態から常圧もしくは減圧の雰囲気中へフラッシュさせ、溶媒回収と同時に重合体を粉末状にして回収する方法であり、ここでいうフラッシュとは、重合反応物をノズルから噴出させることを意味する。フラッシュさせる雰囲気は、具体的には例えば常圧中の窒素または水蒸気が挙げられ、その温度は通常１５０℃〜２５０℃の範囲が選ばれる。
【００６２】
［後処理工程］
（ａ）ＰＰＳ樹脂は、上記重合、回収工程を経て生成した後、酸処理、熱水処理、有機溶媒による洗浄、アルカリ金属やアルカリ土類金属処理を施されたものであってもよい。
【００６３】
酸処理を行う場合は次のとおりである。（ａ）ＰＰＳ樹脂の酸処理に用いる酸は、（ａ）ＰＰＳ樹脂を分解する作用を有しないものであれば特に制限はなく、酢酸、塩酸、硫酸、リン酸、珪酸、炭酸およびプロピル酸などが挙げられ、なかでも酢酸および塩酸がより好ましく用いられるが、硝酸のような（ａ）ＰＰＳ樹脂を分解、劣化させるものは好ましくない。
【００６４】
酸処理の方法は、酸または酸の水溶液に（ａ）ＰＰＳ樹脂を浸漬せしめるなどの方法があり必要により適宜撹拌または加熱することも可能である。例えば、酢酸を用いる場合、ＰＨ４の水溶液を８０〜２００℃に加熱した中にＰＰＳ樹脂粉末を浸漬し、３０分間撹拌することにより十分な効果が得られる。処理後のＰＨは４以上例えばＰＨ４〜８程度となっても良い。酸処理を施された（ａ）ＰＰＳ樹脂は残留している酸または塩などを除去するため、水または温水で数回洗浄することが好ましい。洗浄に用いる水は、酸処理による（ａ）ＰＰＳ樹脂の好ましい化学的変性の効果を損なわない意味で、蒸留水、脱イオン水であることが好ましい。
【００６５】
熱水処理を行う場合は次のとおりである。（ａ）ＰＰＳ樹脂を熱水処理するにあたり、熱水の温度を１００℃以上、より好ましくは１２０℃以上、さらに好ましくは１５０℃以上、特に好ましくは１７０℃以上とすることが好ましい。１００℃未満では（ａ）ＰＰＳ樹脂の好ましい化学的変性の効果が小さいため好ましくない。
【００６６】
熱水洗浄による（ａ）ＰＰＳ樹脂の好ましい化学的変性の効果を発現するため、使用する水は蒸留水あるいは脱イオン水であることが好ましい。熱水処理の操作に特に制限は無く、所定量の水に所定量の（ａ）ＰＰＳ樹脂を投入し、圧力容器内で加熱、撹拌する方法、連続的に熱水処理を施す方法などにより行われる。（ａ）ＰＰＳ樹脂と水との割合は、水の多い方が好ましいが、通常、水１リットルに対し、（ａ）ＰＰＳ樹脂２００ｇ以下の浴比が選ばれる。
【００６７】
また、処理の雰囲気は、末端基の分解が好ましくないので、これを回避するため不活性雰囲気下とすることが望ましい。さらに、この熱水処理操作を終えた（ａ）ＰＰＳ樹脂は、残留している成分を除去するため温水で数回洗浄するのが好ましい。
【００６８】
有機溶媒で洗浄する場合は次のとおりである。（ａ）ＰＰＳ樹脂の洗浄に用いる有機溶媒は、（ａ）ＰＰＳ樹脂を分解する作用などを有しないものであれば特に制限はなく、例えばＮ−メチル−２−ピロリドン、ジメチルホルムアミド、ジメチルアセトアミド、１，３−ジメチルイミダゾリジノン、ヘキサメチルホスホラスアミド、ピペラジノン類などの含窒素極性溶媒、ジメチルスルホキシド、ジメチルスルホン、スルホランなどのスルホキシド・スルホン系溶媒、アセトン、メチルエチルケトン、ジエチルケトン、アセトフェノンなどのケトン系溶媒、ジメチルエーテル、ジプロピルエーテル、ジオキサン、テトラヒドロフランなどのエーテル系溶媒、クロロホルム、塩化メチレン、トリクロロエチレン、２塩化エチレン、パークロルエチレン、モノクロルエタン、ジクロルエタン、テトラクロルエタン、パークロルエタン、クロルベンゼンなどのハロゲン系溶媒、メタノール、エタノール、プロパノール、ブタノール、ペンタノール、エチレングリコール、プロピレングリコール、フェノール、クレゾール、ポリエチレングリコール、ポリプロピレングリコールなどのアルコール・フェノール系溶媒およびベンゼン、トルエン、キシレンなどの芳香族炭化水素系溶媒などが挙げられる。これらの有機溶媒のうちでも、Ｎ−メチル−２−ピロリドン、アセトン、ジメチルホルムアミドおよびクロロホルムなどの使用が特に好ましい。また、これらの有機溶媒は、１種類または２種類以上の混合で使用される。
【００６９】
有機溶媒による洗浄の方法としては、有機溶媒中に（ａ）ＰＰＳ樹脂を浸漬せしめるなどの方法があり、必要により適宜撹拌または加熱することも可能である。有機溶媒で（ａ）ＰＰＳ樹脂を洗浄する際の洗浄温度については特に制限はなく、常温〜３００℃程度の任意の温度が選択できる。洗浄温度が高くなる程洗浄効率が高くなる傾向があるが、通常は常温〜１５０℃の洗浄温度で十分効果が得られる。圧力容器中で、有機溶媒の沸点以上の温度で加圧下に洗浄することも可能である。また、洗浄時間についても特に制限はない。洗浄条件にもよるが、バッチ式洗浄の場合、通常５分間以上洗浄することにより十分な効果が得られる。また連続式で洗浄することも可能である。
【００７０】
アルカリ金属、アルカリ土類金属処理する方法としては、上記前工程の前、前工程中、前工程後にアルカリ金属塩、アルカリ土類金属塩を添加する方法、重合行程前、重合行程中、重合行程後に重合釜内にアルカリ金属塩、アルカリ土類金属塩を添加する方法、あるいは上記洗浄工程の最初、中間、最後の段階でアルカリ金属塩、アルカリ土類金属塩を添加する方法などが挙げられる。中でももっとも容易な方法としては、有機溶剤洗浄や、温水または熱水洗浄で残留オリゴマーや残留塩を除いた後にアルカリ金属塩、アルカリ土類金属塩を添加する方法が挙げられる。アルカリ金属、アルカリ土類金属は、酢酸塩、水酸化物、炭酸塩などのアルカリ金属イオン、アルカリ土類金属イオンの形でＰＰＳ中に導入するのが好ましい。また過剰のアルカリ金属塩、アルカリ土類金属塩は温水洗浄などにより取り除く方が好ましい。上記アルカリ金属、アルカリ土類金属導入の際のアルカリ金属イオン、アルカリ土類金属イオン濃度としてはＰＰＳ１ｇに対して０．００１ｍｍｏｌ以上が好ましく、０．０１ｍｍｏｌ以上がより好ましい。温度としては、５０℃以上が好ましく、７５℃以上がより好ましく、９０℃以上が特に好ましい。上限温度は特にないが、操作性の観点から通常２８０℃以下が好ましい。浴比（乾燥ＰＰＳ重量に対する洗浄液重量）としては０．５以上が好ましく、３以上がより好ましく、５以上が更に好ましい。
【００７１】
本発明においては、配光性能に優れた反射板を得る観点から、有機溶媒洗浄と８０℃程度の温水または前記した熱水洗浄を数回繰り返すことにより、曇りや表面固着などの原因となる残留オリゴマーを除去する方法が好ましい。また、相溶化剤である（ｃ）イソシアネート基を有するアルコキシシラン化合物との反応性が向上する観点から、酸処理する方法が好ましい。
【００７２】
その他、（ａ）ＰＰＳ樹脂は、重合終了後に酸素雰囲気下においての加熱および過酸化物などの架橋剤を添加しての加熱による熱酸化架橋処理により高分子量化して用いることも可能である。
【００７３】
熱酸化架橋による高分子量化を目的として乾式熱処理する場合には、その温度は１６０〜２６０℃が好ましく、１７０〜２５０℃の範囲がより好ましい。また、酸素濃度は５体積％以上、更には８体積％以上とすることが望ましい。酸素濃度の上限には特に制限はないが、５０体積％程度が限界である。処理時間は、０．５〜１００時間が好ましく、１〜５０時間がより好ましく、２〜２５時間がさらに好ましい。加熱処理の装置は通常の熱風乾燥機でもまた回転式あるいは撹拌翼付の加熱装置であってもよいが、効率よく、しかもより均一に処理する場合は、回転式あるいは撹拌翼付の加熱装置を用いるのがより好ましい。
【００７４】
また、熱酸化架橋を抑制し、揮発分除去を目的として乾式熱処理を行うことが可能である。その温度は１３０〜２５０℃が好ましく、１６０〜２５０℃の範囲がより好ましい。また、この場合の酸素濃度は５体積％未満、更には２体積％未満とすることが望ましい。処理時間は、０．５〜５０時間が好ましく、１〜２０時間がより好ましく、１〜１０時間がさらに好ましい。加熱処理の装置は通常の熱風乾燥機でもまた回転式あるいは撹拌翼付の加熱装置であってもよいが、効率よく、しかもより均一に処理する場合は、回転式あるいは撹拌翼付の加熱装置を用いるのがより好ましい。
【００７５】
但し、（ａ）ＰＰＳ樹脂は、本発明の目標を達成するために熱酸化架橋処理による高分子量化を行わない実質的に直鎖状のＰＰＳであることが好ましい。また本発明では、溶融粘度の異なる複数の（ａ）ＰＰＳ樹脂を混合して使用しても良い。
【００７６】
（ｂ）ポリエーテルイミド樹脂およびポリエーテルスルホン樹脂から選ばれる少なくとも１種の非晶性樹脂
非晶性樹脂としては、ポリエーテルイミド樹脂およびポリエーテルスルホン樹脂から選ばれる少なくとも１種の樹脂を使用することができる。本発明で言うポリエーテルイミドとは、脂肪族、脂環族または芳香族系のエーテル単位と環状イミド基を繰り返し単位として含有するポリマーであり、溶融成形性を有するポリマーで有れば特に限定されない。また、本発明の効果を阻害しない範囲で有れば、ポリエーテルイミドの主鎖に環状イミド、エーテル結合以外の構造単位、例えば、芳香族、脂肪族、脂環族エステル単位、オキシカルボニル単位等が含有されていても良い。
【００７７】
具体的なポリエーテルイミドとしては、下記一般式で示されるポリマーが好ましく使用される。
【００７８】
【化３】
2012131968.tif 000004
【００７９】
（但し、上記式中Ｒ１は、６〜３０個の炭素原子を有する２価の芳香族残基、Ｒ２は、６〜３０個の炭素原子を有する２価の芳香族残基、２〜２０個の炭素原子を有するアルキレン基、２〜２０個の炭素原子を有するシクロアルキレン基、および２〜８個の炭素原子を有するアルキレン基で連鎖停止されたポリジオルガノシロキサン基からなる群より選択された２価の有機基である。）上記Ｒ１、Ｒ２としては、例えば、下記式群に示される芳香族残基を有するものが好ましく使用される。
【００８０】
【化４】
2012131968.tif 000005
【００８１】
本発明では、溶融成形性やコストの観点から、下記式で示される構造単位を有する、２，２−ビス[４−（２，３−ジカルボキシフェノキシ）フェニル]プロパン二無水物とｍ−フェニレンジアミン、またはｐ−フェニレンジアミンとの縮合物が好ましく使用される。このポリエーテルイミドは、“ウルテム”の商標でＳＡＢＩＣイノベーティブプラスチックス社から市販されている。
【００８２】
【化５】
2012131968.tif 000006
【００８３】
【化６】
2012131968.tif 000007
【００８４】
ポリエーテルイミドの分子量について特に制限はないが、重量平均分子量が３０，０００以上、好ましくは５０，０００以上、更には６０，０００以上であることが、本発明における樹脂組成物成形品の表面外観を向上させ、最終的に得られる金属膜を形成した反射板の配向性能を高品位化できる観点から好適である。重量平均分子量の上限については、溶融成形加工が可能な範囲で有れば特に制限はなく、１００，０００以下であることが好ましい。
【００８５】
なお、ここで言う重量平均分子量とは、島津製作所社製ＬＣ−１０ＡＤｖｐ装置を用い、移動相をジメチルホルムアミド／塩化リチウム（９５．５ｗｔ％／０．５ｗｔ％）、固定相をＳＨＯＤＥＸ  ＫＦ−８０５Ｌカラム２本とし、ＰＭＭＡを標準物質として算出した相対平均分子量である。
【００８６】
本発明で言うポリエーテルスルホンとは、繰り返し骨格中に、スルホン結合とエーテル結合を有する樹脂である。代表的な構造として下記を例示できる。
【００８７】
【化７】
2012131968.tif 000008
【００８８】
一般に“ビクトレックス”ＰＥＳ、“スミカエクセル”の商標で市販されている。
【００８９】
（ｃ）イソシアネート基を有するアルコキシシラン化合物
本発明では、（ｂ）非晶性樹脂を、（ａ）ＰＰＳ樹脂中に１ｎｍ以上１０００ｎｍ未満の数平均分散粒子径で微分散化させることにより、成形品の寸法安定性が飛躍的に向上するものである。かかる数平均分散粒子径で（ｂ）非晶性樹脂を微分散化するためには、相溶化剤として、イソシアネート基を有するアルコキシシラン化合物を添加する必要がある。  
【００９０】
本発明に有用なイソシアネート基を有するアルコキシシラン化合物としては、γ−イソシアネートプロピルトリエトキシシラン、γ−イソシアネートプロピルトリメトキシシラン、γ−イソシアネートプロピルメチルジメトキシシラン、γ−イソシアネートプロピルメチルジエトキシシラン、γ−イソシアネートプロピルエチルジメトキシシラン、γ−イソシアネートプロピルエチルジエトキシシラン、γ−イソシアネートプロピルトリクロロシランなどを例示することができる。
【００９１】
中でも（ａ）ＰＰＳ樹脂、（ｂ）非晶性樹脂との反応性に優れることから、γ−イソシアネートプロピルトリエトキシシラン、γ−イソシアネートプロピルトリメトキシシランが特に好ましい。
【００９２】
本発明における（ａ）ＰＰＳ樹脂と（ｂ）非晶性樹脂の配合割合は、（ａ）と（ｂ）の合計を１００重量％として、（ａ）／（ｂ）＝９９〜６０重量％／１〜４０重量％の範囲であり、（ａ）／（ｂ）＝９７〜７０重量％／３〜３０重量％の範囲がより好ましく、（ａ）／（ｂ）＝９５〜８０重量％／５〜２０重量％の範囲がさらに好ましい。（ｂ）非晶性樹脂が１重量％未満では十分な寸法安定性は得られず、（ｂ）非晶性樹脂が４０重量％を越える範囲では溶融流動性が著しく阻害される他、材料コストが上昇してしまうために好ましくない。
【００９３】
本発明における（ｃ）イソシアネート基を有するアルコキシシラン化合物の配合量は、（ａ）ＰＰＳ樹脂と（ｂ）非晶性樹脂の合計１００重量部に対し、０．０５〜１０重量部の範囲であり、０．１〜５重量部の範囲がより好ましく、０．２〜３重量部の範囲がさらに好ましい。（ｃ）イソシアネート基を有するアルコキシシラン化合物の配合量が０．０５重量部を下回る場合、（ｂ）非晶性樹脂を１ｎｍ以上１０００ｎｍ未満の数平均分散粒子径で微分散化することが難しくなる。一方、（ｃ）イソシアネート基を有するアルコキシシラン化合物の配合量が１０重量部を越える範囲では、溶融流動性が著しく阻害されてしまう他、材料コストが上昇してしまうために好ましくない。
【００９４】
本発明の金属膜を形成した反射板は、寸法安定性が飛躍的に向上すると共に、金属膜との密着性、耐落球衝撃性に優れた反射板である。かかる特性を発現させるためには、ポリフェニレンスルフィド樹脂組成物のモルフォロジー（相構造）において、（ａ）ＰＰＳ樹脂が海相（連続相あるいはマトリックス）を形成し、（ｂ）非晶性樹脂が島相（分散相）を形成する必要がある。
【００９５】
また、（ｂ）非晶性樹脂の数平均分散粒子径が１ｎｍ以上１０００ｎｍ未満である必要があり、より好ましくは１０ｎｍ以上５００ｎｍ未満、更には５０ｎｍ以上３００ｎｍ未満であることが特に好ましい。（ｂ）非晶性樹脂の数平均分散粒子径が１０００ｎｍ以上の範囲であると、ポリフェニレンスルフィド樹脂組成物を成形した成形品の寸法安定性向上効果が不十分となるため、反り変形が起こり易くなる。また、ポリフェニレンスルフィド樹脂組成物における（ｂ）非晶性樹脂の比表面積は小さくなる結果、金属膜と接触可能な（ｂ）非晶性樹脂の割合が減少して金属膜との密着性が低下してしまう他、十分な衝撃強度向上効果が得られないために、落下や衝撃が加わった際に割れ易くなってしまう。一方、（ｂ）非晶性樹脂の数平均分散粒子径が１ｎｍ未満である場合は、生産性の観点から好ましくない。
【００９６】
なおここでいう数平均分散粒子径は、（ａ）ＰＰＳ樹脂の融解ピーク温度＋４０℃の成形温度で（縦）１００ｍｍ×（横）７０ｍｍ×（厚み）３ｍｍ（ゲート形状：フィルムゲート、金型鏡面粗度：０．０３ｓ）の鏡面角板を成形し、その中央部を樹脂の流れ方向に対して直角方向に切断した断面の中心部から、−２０℃にて０．１μｍ以下の薄片を切削し、日立製作所製Ｈ−７１００型透過型電子顕微鏡（分解能（粒子像）０．３８ｎｍ、倍率５０〜６０万倍）にて、２万倍に拡大して観察した際の任意の１００個の、（ｂ）非晶性樹脂の分散部分について、まずそれぞれの最大径と最小径を測定して平均値をその分散粒子径とし、その後それらの平均値を求めた数平均分散粒子径である。
【００９７】
さらに、本発明の金属膜を形成した反射板では、無機充填材が含まれていないかあるいは特定量以下の少量であっても寸法安定性が飛躍的に向上したものである。かかる特性を発現するためには、（ｂ）非晶性樹脂の分散粒子について、粒子径１０００ｎｍ以上の粒子の数が全粒子数の１．０％以下である必要があり、０．５％以下であることが好ましく、さらには０％で有ることが最も好ましい。（ｂ）非晶性樹脂の分散不十分や溶融成形加工時に凝集・合体して粒子径１０００ｎｍ以上の粒子の数が１．０％を越える範囲になってしまうと、仮に数平均分散粒子径が１ｎｍ以上１０００ｎｍ未満の範囲であっても、成形品の寸法安定性向上効果は不十分となってしまい、特に熱処理した後の反り変形が起こり易くなる。
【００９８】
なお、粒子径１０００ｎｍ以上の（ｂ）非晶性樹脂粒子の数については、前述した数平均分散粒子径同様、（ａ）ＰＰＳ樹脂の融解ピーク温度＋４０℃の成形温度で（縦）１００ｍｍ×（横）７０ｍｍ×（厚み）３ｍｍ（ゲート形状：フィルムゲート、金型鏡面粗度：０．０３ｓ）の鏡面角板を成形し、その中央部を樹脂の流れ方向に対して直角方向に切断した断面の中心部から、−２０℃にて０．１μｍ以下の薄片を切削し、日立製作所製Ｈ−７１００型透過型電子顕微鏡（分解能（粒子像）０．３８ｎｍ、倍率５０〜６０万倍）にて、２万倍に拡大して観察した際の任意の１００個の、（ｂ）非晶性樹脂の分散粒子について、まずそれぞれの最大径と最小径を測定してその平均値を分散粒子径とし、そのうち前記分散粒子径が１０００ｎｍ以上である粒子の数の百分率として定義したものである。
【００９９】
その他、本発明の金属膜を形成した反射板では、ポリフェニレンスルフィド樹脂組成物のモルフォロジー（相構造）が安定していることが望ましい。即ち、一度射出成形した後にその成形片を粉砕し、再び射出成形を行った成形片においても、（ａ）ＰＰＳ樹脂が海相（連続相あるいはマトリックス）を形成し、（ｂ）非晶性樹脂が島相（分散相）を形成することが好ましい。また、（ｂ）非晶性樹脂の数平均分散粒子径が１ｎｍ以上１０００ｎｍ未満であることが好ましく、より好ましくは１０ｎｍ以上５００ｎｍ未満、更には５０ｎｍ以上３００ｎｍ未満であることが特に好ましい。さらに、（ｂ）非晶性樹脂の分散粒子について、粒子径１０００ｎｍ以上の粒子の数が全粒子数の１．０％以下、より好ましくは０．５％以下であり、さらには０％で有ることが最も好ましい。
【０１００】
本発明に用いられるＰＰＳ樹脂組成物の相構造については、（ａ）ＰＰＳ樹脂と（ｂ）非晶性樹脂に共通する可溶溶媒などに溶解して一旦分子相溶させた後、スピノーダル分解することにより、（ｂ）非晶性樹脂の分散粒子径を均一に制御する手法も例示できるが、生産性の観点からは、スピノーダル分解を経由せず、溶融混練によって（ｂ）非晶性樹脂の分散粒子径が特定の分布を有するように相構造を制御する方法が好ましい。
【０１０１】
（ｄ）無機フィラー
本発明の金属膜を形成した反射板に用いられるＰＰＳ樹脂組成物には、（ｄ）無機フィラーを配合して使用することも可能である。かかる（ｄ）無機フィラーの具体例としてはガラス繊維、炭素繊維、カーボンナノチューブ、カーボンナノホーン、チタン酸カリウムウィスカ、酸化亜鉛ウィスカ、炭酸カルシウムウィスカー、ワラステナイトウィスカー、硼酸アルミニウムウィスカ、アラミド繊維、アルミナ繊維、炭化珪素繊維、セラミック繊維、アスベスト繊維、石コウ繊維、金属繊維などの繊維状充填材、あるいはフラーレン、タルク、ワラステナイト、ゼオライト、セリサイト、マイカ、カオリン、クレー、パイロフィライト、シリカ、ベントナイト、アスベスト、アルミナシリケートなどの珪酸塩、酸化珪素、酸化マグネシウム、アルミナ、酸化ジルコニウム、酸化チタン、酸化鉄などの金属化合物、炭酸カルシウム、炭酸マグネシウム、ドロマイトなどの炭酸塩、硫酸カルシウム、硫酸バリウムなどの硫酸塩、水酸化カルシウム、水酸化マグネシウム、水酸化アルミニウムなどの水酸化物、ガラスビーズ、ガラスフレーク、ガラス粉、セラミックビーズ、窒化ホウ素、炭化珪素、カーボンブラックおよびシリカ、黒鉛などの非繊維状充填材が用いられ、中でもシリカ、炭酸カルシウム、マイカが好ましく、さらに炭酸カルシウムやマイカが、樹脂成形品の表面平滑性と機械物性のバランスを両立する観点から好ましい。またこれらの（ｄ）無機フィラーは中空であってもよく、さらに２種類以上併用することも可能である。また、これらの（ｄ）無機フィラーをイソシアネート系化合物、有機シラン系化合物、有機チタネート系化合物、有機ボラン系化合物およびエポキシ化合物などのカップリング剤で予備処理して使用してもよい。
【０１０２】
かかる（ｄ）無機フィラーの配合量は、（ａ）ＰＰＳ樹脂と（ｂ）非晶性樹脂の合計１００重量部に対し、０重量部超１５重量部未満の範囲が好ましく、０重量部超１０重量部以下の範囲がより好ましく、０重量部超５重量部以下が更に好ましい。（ｄ）無機フィラーの配合は寸法安定性、耐熱性、剛性を向上するのに有効である反面、１５重量部以上の多量の配合は、表面平滑性を悪化させるため、アンダーコートが必要となり、金属膜を直接形成することが出来なくなるため好ましくない。また、無機フィラーの添加により、溶融粘度が上昇するため、成形加工性が悪化して、特に薄肉の成形品を得ることが難しくなるため好ましくない。
【０１０３】
その他の添加物
さらに、本発明の金属膜を形成した反射板に用いられるポリフェニレンスルフィド樹脂組成物には、本発明の効果を損なわない範囲において、（ｂ）非晶性樹脂以外の樹脂を添加配合しても良い。その具体例としては、ポリアミド樹脂、ポリブチレンテレフタレート樹脂、ポリエチレンテレフタレート樹脂、変性ポリフェニレンエーテル樹脂、ポリサルフォン樹脂、ポリアリルサルフォン樹脂、ポリケトン樹脂、ポリアリレート樹脂、液晶ポリマー、ポリエーテルケトン樹脂、ポリチオエーテルケトン樹脂、ポリエーテルエーテルケトン樹脂、ポリイミド樹脂、ポリアミドイミド樹脂、四フッ化ポリエチレン樹脂、エチレン・１−ブテン共重合体などのエポキシ基を含有しないオレフィン系重合体、共重合体などが挙げられる。
【０１０４】
また、改質を目的として、以下のような化合物の添加が可能である。ポリアルキレンオキサイドオリゴマ系化合物、チオエーテル系化合物、エステル系化合物、有機リン系化合物などの可塑剤、有機リン化合物、ポリエーテルエーテルケトンなどの結晶核剤、モンタン酸ワックス類、ステアリン酸リチウム、ステアリン酸アルミ等の金属石鹸、ポリエチレンワックス、エチレンジアミン・ステアリン酸・セバシン酸重縮合物、シリコーン系化合物などの離型剤、次亜リン酸塩などの着色防止剤、（３，９−ビス[２−（３−（３−ｔ−ブチル−４−ヒドロキシ−５−メチルフェニル）プロピオニルオキシ）−１，１−ジメチルエチル]−２，４，８，１０−テトラオキサスピロ[５，５]ウンデカン）などの様なフェノール系酸化防止剤、（ビス（２，４−ジ−クミルフェニル）ペンタエリスリトール−ジ−ホスファイト）などのようなリン系酸化防止剤、その他、水、滑剤、紫外線防止剤、着色剤、発泡剤などの通常の添加剤を配合することができる。上記化合物は何れも組成物全体の２０重量％を越えると（ａ）ＰＰＳ樹脂本来の特性が損なわれるため好ましくなく、１０重量％以下、更に好ましくは１重量％以下の添加がよい。
【０１０５】
本発明の金属膜を形成した反射板に用いられるポリフェニレンスルフィド樹脂組成物については、真空下、３５０℃で３０分間加熱溶融した際に発生する、炭素数が１〜４の低級アルコール量が、ポリフェニレンスルフィド樹脂組成物の重量に対して、０．６ｍｍｏｌ％以下であることが好ましく、より好ましくは０．４ｍｍｏｌ％以下、更に好ましくは０．３ｍｍｏｌ％以下、更には０．２５ｍｍｏｌ％以下であることが特に好ましい。なお、ここで言う炭素数が１〜４の低級アルコールとは、相溶化剤として添加している（ｃ）イソシアネート基を有するアルコキシシラン化合物中の未反応アルコキシシランが加水分解することにより生成するものである。アルコール発生量を０．６ｍｍｏｌ％以下とすることで、ポリフェニレンスルフィド樹脂組成物を成形する際に発生する揮発成分が減少し、成形品表面に平滑性、鏡面性を付与することが可能となる。アルコール発生量が０．６ｍｍｏｌ％を超える範囲では、成形品表面の平滑性、鏡面性が得られないばかりか、形成したボイドによって、成形品表面と金属膜との密着性が低下してしまうため好ましくない。
【０１０６】
なお、前記アルコール発生量は、１３０℃で一晩熱風乾燥したポリフェニレンスルフィド樹脂組成物ペレットをガラスアンプルに真空封入し、これを管状炉で加熱することにより捕集して定量する。ガラスアンプルには、腹部が１００ｍｍ×２５ｍｍ、首部が２５５ｍｍ×１２ｍｍ、肉厚が１ｍｍのものを使用する。具体的なアルコール発生量の定量方法としては、ポリフェニレンスルフィド樹脂組成物ペレット３ｇを真空封入したガラスアンプルの腹部のみを、３５０℃の管状炉（アサヒ理化製作所社製セラミックス電気管状炉ＡＲＦ−３０Ｋ）に挿入して３０分間加熱することにより、管状炉によって加熱されていないアンプルの首部で、揮発したガスが冷却されて付着する。この首部を切り出した後、付着したガスをＮ−メチル−２−ピロリドン（ＮＭＰ）４ｇに溶解して回収する。次いで、捕集ガスのＮＭＰ溶液を島津製作所製ＧＣ−１４Ａを用いたガスクロマトグラフ法により分離、定量することでアルコール発生量とする。
【０１０７】
樹脂組成物の製造方法
本発明の金属膜を形成した反射板に用いられるポリフェニレンスルフィド樹脂組成物の製造方法としては、単軸、二軸の押出機、バンバリーミキサー、ニーダー、及びミキシングロールなど通常公知の溶融混練機に原料を供給して、（ａ）ＰＰＳ樹脂の融解ピーク温度＋５〜１００℃の加工温度で溶融混練する方法などを代表例として挙げることができる。この際、二軸の押出機を使用し、せん断力を比較的強くすることが、（ｂ）非晶性樹脂の数平均分散粒子径を１ｎｍ以上１０００ｎｍ未満の範囲に微分散化させる点で好ましい。具体的には、Ｌ／Ｄ（Ｌ：スクリュー長さ、Ｄ：スクリュー直径）が２０以上、好ましくは３０以上であり、ニーディング部をスクリュー１本当たり３箇所以上、更に好ましくは５箇所以上有する二軸押出機を使用し、スクリュー回転数を２００〜１０００回転／分、好ましくは３００〜１０００回転／分として、混合時の樹脂温度が（ａ）ＰＰＳ樹脂の融解ピーク温度＋１０〜７０℃となるように混練する方法などを好ましく用いることができる。Ｌ／Ｄの上限については特に制限しないが、６０以下が経済性の観点から好ましい。また、ニーディング部箇所の上限についても特に制限しないが、生産性の観点から１０箇所以下であることが好ましい。
【０１０８】
また、本発明の金属膜を形成した反射板に用いられるポリフェニレンスルフィド樹脂組成物の製造方法として、伸張流動しつつ溶融混練することも好ましい手法として例示することが出来る。ここで、伸張流動とは、反対方向に流れる２つの流れの中で、溶融した樹脂が引き伸ばされる流動方法のことである。一方、一般的に用いられる剪断流動とは、同一方向で速度の異なる２つの流れの中で、溶融した樹脂が変形を受ける流動方法のことである。
【０１０９】
伸張流動では、溶融混練時に一般的に用いられる剪断流動と比較し、分散効率が高いことから、特に（ａ）ＰＰＳ樹脂と（ｂ）非晶性樹脂の様に、本質的には非相溶な樹脂同士をアロイ化、島成分を高度に微分散化させたい場合、例えば何らかの反応を伴わせることが必要であり、伸張流動法では、それを効率的に行うことが可能である。
【０１１０】
かかる伸張流動しつつ溶融混練させる方法としては、押出機を用いた溶融混練が好ましく用いられ、押出機の例としては、単軸押出機、二軸押出機、三軸以上の多軸押出機が挙げられるが、中でも単軸押出機と二軸押出機が好ましく用いられ、特に二軸押出機が好ましく用いられる。またかかる二軸押出機のスクリューとしては、特に制限はなく、完全噛み合い型、不完全噛み合い型、非噛み合い型等のスクリューが使用できるが、混練性、反応性の観点から、好ましくは、完全噛み合い型である。また、スクリューの回転方向としては、同方向、異方向どちらでも良いが、混練性、反応性の観点から、好ましくは同方向回転である。また、押出機を用いて溶融混練を行う場合、伸張流動しつつ溶融混練するゾーン（伸張流動ゾーン）の前後での流入効果圧力降下が１０〜１０００ｋｇ／ｃｍ２であることが好ましい。かかる伸張流動しつつ溶融混練するゾーン（伸張流動ゾーン）の前後での流入効果圧力降下とは、伸張流動ゾーン手前の圧力差（ΔＰ）から、伸張流動ゾーン内での圧力差（ΔＰ０）を差し引くことで求めることができる。伸張流動ゾーンの前後での流入効果圧力降下が１０ｋｇ／ｃｍ２未満である場合には、伸張流動ゾーン内での伸張流動の形成される割合が低く、また圧力分布の不均一化が生じるため好ましくない。また伸張流動ゾーンの前後での流入効果圧力降下が１０００ｋｇ／ｃｍ２より大きい場合には、押出機内での背圧が大きくなりすぎるため安定的な製造が困難となるため好ましくない。また伸張流動しつつ溶融混練するゾーン（伸張流動ゾーン）の前後での流入効果圧力降下は、３０〜６００ｋｇ／ｃｍ２の範囲が好ましく、５０〜６００ｋｇ／ｃｍ２の範囲がより好ましく、さらには１００〜５００ｋｇ／ｃｍ２の範囲が最も好ましい。
【０１１１】
また、押出機を用いて溶融混練を行う場合、本発明に適した伸張流動場を付与するためには、押出機のスクリューの全長に対する伸張流動しつつ溶融混練するゾーン（伸張流動ゾーン）の合計の長さの割合が、５〜６０％の範囲が好ましく、より好ましくは１０〜５５％、さらに好ましくは、１５〜５０％の範囲である。
【０１１２】
また、押出機を用いて溶融混練を行う場合、押出機のスクリューにおける一つの伸張流動しつつ溶融混練するゾーン（伸張流動ゾーン）の長さをＬｋとし、スクリュー直径をＤとすると、混練性、反応性の観点から、Ｌｋ／Ｄ＝０．２〜１０であることが好ましい。より好ましくは０．３〜９、さらに好ましくは０．５〜８である。また、本発明において、二軸押出機の伸張流動しつつ溶融混練するゾーン（伸張流動ゾーン）は、スクリュー内の特定の位置に偏在することなく、全域に渡って配置されることが好ましい。特に伸張流動しつつ溶融混練するゾーン（伸張流動ゾーン）は押出機スクリュー内の３箇所以上に配置されることが混練性、反応性の観点からより好ましい。
【０１１３】
押出機を用いて溶融混練を行う場合、伸張流動しつつ溶融混練するゾーンの具体的な方法としては、ニーディングディスクよりなり、かかるニーディングディスクのディスク先端側の頂部とその後面側の頂部との角度である螺旋角度θが、スクリューの半回転方向に０°＜θ＜９０°の範囲内にあるツイストニーディングディスクであることや、フライトスクリューからなり、かかるフライトスクリューのフライト部にスクリュー先端側から後端側に向けて断面積が縮小されてなる樹脂通路が形成されていることや、押出機中に溶融樹脂の通過する断面積が暫時減少させた樹脂通路からなることが好ましい例として挙げられる。
【０１１４】
また、押出機を用いて溶融混練を行う場合、スクリュー１ｒｐｍに対する熱可塑性樹脂組成物の押出量が、０．０１ｋｇ／ｈ以上であることが好ましい。かかる押出量とは、押出機から吐出される熱可塑性樹脂組成物の押出速度のことであり、１時間当たりに押出される重量（ｋｇ）のことである。スクリュー１ｒｐｍに対する熱可塑性樹脂組成物の押出量が、０．０１ｋｇ／ｈ未満であると、回転数に対する押出量が十分ではなく、押出機中での滞留時間が長くなりすぎて、熱劣化の原因となると共に、押出機中での樹脂の充満率が小さくなり、十分な混練ができないという問題が生じる可能性がある。また、スクリューの回転速度としては、上記範囲内であれば特に制限はないが、通常１０ｒｐｍ以上、好ましくは５０ｒｐｍ以上、さらに好ましくは８０ｒｐｍ以上である。また、押出量としては、上記範囲内であれば特に制限はないが、通常０．１ｋｇ／ｈ以上、好ましくは０．１５ｋｇ／ｈ以上、さらに好ましくは０．２ｋｇ／ｈ以上である。
【０１１５】
また、押出機を用いて溶融混練を行う場合、熱可塑性樹脂組成物の押出機中での滞留時間が０．１〜２０分であることが好ましい。かかる滞留時間とは、原料が供給されるスクリュー根本の位置から、原料と共に、着色剤等を投入し、着色剤等を投入した時点から、熱可塑性樹脂組成物が押出機の吐出口より押出され、その押出物への着色剤による着色度が最大となる時点までの時間のことである。滞留時間が０．１分未満である場合、押出機中での反応時間が短く、十分に反応が促進されず、熱可塑性樹脂組成物の特性（寸法安定性、機械特性など）の向上が実現されにくい。滞留時間が２０分より長い場合、滞留時間が長いことによる樹脂の熱劣化が起こるという問題が生じる可能性がある。本発明における滞留時間としては、好ましくは０．３〜１５分、さらに好ましくは０．５〜５分である。
【０１１６】
原料の混合順序については、全ての原材料を配合後上記の方法により溶融混練する方法、一部の原材料を配合後上記の方法により溶融混練し、これと更に残りの原材料を配合し溶融混練する方法、あるいは一部の原材料を配合後、二軸の押出機により溶融混練中にサイドフィーダーを用いて残りの原材料を混合する方法などが挙げられるが、本発明の寸法安定性が飛躍的に向上した金属膜を形成した反射板を得るためには、（ａ）ＰＰＳ樹脂と（ｂ）非晶性樹脂と（ｃ）イソシアネート基を有するアルコキシシラン化合物からなる樹脂組成物を予め溶融混練して（ｂ）非晶性樹脂の高濃度物を調製した後、（ａ）ＰＰＳ樹脂とさらに溶融混練して希釈することが重要である。
【０１１７】
（ａ）ＰＰＳ樹脂と（ｂ）非晶性樹脂と（ｃ）イソシアネート基を有するアルコキシシラン化合物からなる樹脂組成物を予め溶融混練する際の（ａ）ＰＰＳ樹脂と（ｂ）非晶性樹脂の配合割合は、（ａ）と（ｂ）の合計を１００重量％として、（ａ）／（ｂ）＝９０〜１重量％／１０〜９９重量％の範囲であり、（ａ）／（ｂ）＝８５〜１０重量％／１５〜９０重量％の範囲が好ましく、（ａ）／（ｂ）＝８０〜３０重量％／２０〜７０重量％の範囲がより好ましく、（ａ）／（ｂ）＝７０〜５０重量％／３０〜５０重量％の範囲がさらに好ましい。（ｂ）非晶性樹脂が１０重量％未満では、（ａ）ＰＰＳ樹脂と（ｂ）非晶性樹脂と（ｃ）イソシアネート基を有するアルコキシシラン化合物との反応が十分に進行せず、（ｂ）非晶性樹脂の分散粒子について、粒子径１０００ｎｍ以上の粒子の数が全粒子数の１．０％を越えやすくなるため好ましくない。
【０１１８】
また、（ａ）ＰＰＳ樹脂と（ｂ）非晶性樹脂と（ｃ）イソシアネート基を有するアルコキシシラン化合物からなる樹脂組成物を予め溶融混練する際の（ａ）ＰＰＳ樹脂の溶融粘度については特に制限しないが、混練時に剪断力が係りやすくなる観点から、１５０Ｐａ・ｓ以上であることが好ましく、２００Ｐａ・ｓ以上であることが更に好ましい。なお、ここで言う溶融粘度とは、３００℃、剪断速度１０００／ｓの条件下、東洋精機社製キャピログラフを用いて測定した値である。
【０１１９】
（ａ）ＰＰＳ樹脂と（ｂ）非晶性樹脂と（ｃ）イソシアネート基を有するアルコキシシラン化合物からなる樹脂組成物を予め溶融混練する際の（ｃ）イソシアネート基を有するアルコキシシラン化合物の配合割合は、（ａ）ＰＰＳ樹脂と（ｂ）非晶性樹脂の合計１００重量部に対し、０．０５〜１０重量部の範囲であり、０．１〜５重量部の範囲がより好ましく、０．２〜３重量部の範囲がさらに好ましい。（ｃ）イソシアネート基を有するアルコキシシラン化合物の配合量が０．０５重量部を下回る場合、（ｂ）非晶性樹脂を１ｎｍ以上１０００ｎｍ未満の数平均分散粒子径で微分散化することが難しくなる。一方、（ｃ）イソシアネート基を有するアルコキシシラン化合物の配合量が１０重量部を越える範囲では、ガスが多発する他、溶融流動性が著しく阻害されてしまうために好ましくない。
【０１２０】
予め溶融混練した樹脂組成物と（ａ）ＰＰＳ樹脂とをさらに溶融混練する際の（ａ）ＰＰＳ樹脂の配合量は、最終的に得られるＰＰＳ樹脂組成物が、（ａ）と（ｂ）の合計を１００重量％として、（ａ）ポリフェニレンスルフィド樹脂９９〜６０重量％、（ｂ）非晶性樹脂１〜４０重量％からなる樹脂組成物１００重量部に対して、（ｃ）イソシアネート基を有するアルコキシシラン化合物が０．１〜１０重量部となれば特に制限はない。
【０１２１】
また、この際、予め溶融混練した樹脂組成物とさらに溶融混練する（ａ）ＰＰＳ樹脂の溶融粘度は自由に選択でき、これによって最終的に生成するポリフェニレンスルフィド樹脂組成物の流動性を制御することも可能である。良流動化により薄肉成形性を向上する観点に立てば、さらに溶融混練する際の（ａ）ＰＰＳ樹脂の溶融粘度は、１５０Ｐａ・ｓ以下が好ましく、１００Ｐａ・ｓ以下が更に好ましい。なお、ここで言う溶融粘度とは、３００℃、剪断速度１０００／ｓの条件下、東洋精機社製キャピログラフを用いて測定した値である。
【０１２２】
なお、（ａ）ＰＰＳ樹脂と（ｂ）非晶性樹脂と（ｃ）イソシアネート基を有するアルコキシシラン化合物からなる樹脂組成物を予め溶融混練した後、（ａ）ＰＰＳ樹脂とさらに溶融混練するのに際し、（ａ）ＰＰＳ樹脂と（ｂ）非晶性樹脂と（ｃ）イソシアネート基を有するアルコキシシラン化合物からなる樹脂組成物を予め溶融混練してペレット化した後、（ａ）ＰＰＳ樹脂と配合してさらに溶融混練しても良いし、（ａ）ＰＰＳ樹脂と（ｂ）非晶性樹脂と（ｃ）イソシアネート基を有するアルコキシシラン化合物からなる樹脂組成物を予め溶融混練中に、サイドフィーダーを用いて（ａ）ＰＰＳ樹脂を押出機の途中から供給してさらに溶融混練することも可能である。
【０１２３】
また、（ｄ）無機フィラーを配合する場合、（ａ）ＰＰＳ樹脂と（ｂ）非晶性樹脂と（ｃ）イソシアネート基を有するアルコキシシラン化合物からなる樹脂組成物を予め溶融混練する際、あるいは（ａ）ＰＰＳ樹脂とさらに溶融混練する際のいずれにおいても配合可能であるが、（ｂ）非晶性樹脂の分散性を向上する観点からは、（ａ）ＰＰＳ樹脂と（ｂ）非晶性樹脂と（ｃ）イソシアネート基を有するアルコキシシラン化合物からなる樹脂組成物を予め溶融混練してから、（ａ）ＰＰＳ樹脂とさらに溶融混練する際に配合することが好ましい。
【０１２４】
本発明の金属膜を形成した反射板に用いられるポリフェニレンスルフィド樹脂組成物については、（ｂ）非晶性樹脂の数平均分散粒子径を１ｎｍ以上１０００ｎｍ未満の範囲に微分散化させる観点から、さらには真空下、３５０℃で３０分間加熱溶融した際に発生する、炭素数が１〜４の低級アルコール量を、ポリフェニレンスルフィド樹脂組成物の重量に対して、０．６ｍｍｏｌ％以下に低減する観点から、一度溶融混練した後に、さらに一回以上溶融混練することが、好ましい製造方法として挙げられる。混練回数の上限については特に限定しないが、一度溶融混練した後に、さらに一回〜三回混練することが、（ｂ）非晶性樹脂の微分散化とアルコール低減効果および経済性の面から好ましい。
【０１２５】
さらに、アルコール発生量の少ないポリフェニレンスルフィド樹脂組成物を得る観点から、溶融混練する際に、（ａ）ＰＰＳ樹脂と（ｂ）非晶性樹脂の合計１００重量部に対して、水を０．０２部以上添加する手法も好ましい製造方法として挙げられる。この方法により、アルコキシシラン化合物の加水分解が促進される結果、得られるポリフェニレンスルフィド樹脂組成物から発生するアルコール量をさらに低減することができる。また、アルコール量のみならず、オリゴマーや副生成物に由来する不純物が脱揮除去されやすくなるため、溶融成形加工性、成形品の表面粗さ、鏡面性、金属膜との密着性がさらに向上する。水の添加方法としては、特に限定しないが、押出機の途中からギヤポンプ、プランジャーポンプなどの送液装置を使用して水をサイドフィードする手法や、一度溶融混練した後に、さらに一回以上溶融混練する際に、水を配合もしくは押出機の途中からサイドフィードする手法が好ましい方法として挙げられる。
【０１２６】
水の添加量については、０．０２部以上が好ましく、より好ましくは０．５部以上、さらには１．０部以上が好ましい。水の添加量の上限については、特に限定しないが、混練性や水蒸気による押出機内の圧力上昇の点から、５部未満が好ましい。
【０１２７】
水を添加する時期としては、特に限定しないが、（ｃ）イソシアネート基を有するアルコキシシラン化合物が、（ａ）ポリフェニレンスルフィド樹脂や（ｂ）非晶性樹脂と反応した後が好ましく、一度溶融混練した後に、さらに一回以上溶融混練する際に添加することが特に好ましい。
【０１２８】
なお、アルコール発生量の少ないポリフェニレンスルフィド樹脂組成物を得るためには、ニーディング部を５カ所以上配して混練力を強化する手法や、混練長の長い押出機を使用する手法なども好ましく、必ずしも二回以上混練する手法や水を添加する手法には限定されない。
【０１２９】
本発明では、（ａ）ＰＰＳ樹脂中に、（ｂ）非晶性樹脂を１ｎｍ以上１０００ｎｍ未満の数平均分散粒子径で微分散化させると共に、（ｂ）非晶性樹脂の分散粒子について、粒子径１０００ｎｍ以上の粒子の数が全粒子数の１．０％以下になるよう制御することにより、無機充填材を含まないかあるいは極少量の添加であっても、寸法安定性が飛躍的に向上することから、アンダーコート無しに金属膜を直接的に形成できることを見出したものである。かかる特性を発現するためには、金属膜を形成する前のＰＰＳ樹脂組成物鏡面成形品（金型鏡面粗度：０．０３ｓ）を１８０℃で２４時間処理した後の表面粗さ（中心線平均粗さ）Ｒａが４０ｎｍ以下であることが好ましい。１８０℃で２４時間処理した熱処理後の表面粗さ（中心線平均粗さ）Ｒａが４０ｎｍを越える場合には、金属膜を形成した反射板を使用環境下に晒した際の反り変形が大きくなることを意味しており、金属膜を折角直接的に形成しても優れた配向性能（写像性）が得られないため好ましくない。表面粗さ（中心線平均粗さ）の下限値は特に制限しないが１ｎｍ以上が好ましい範囲として例示できる。
【０１３０】
なお、表面粗さ（中心線平均粗さ）Ｒａは、（縦）１００ｍｍ×（横）７０ｍｍ×（厚み）３ｍｍの鏡面角板を１８０℃×２４ｈｒの条件で加熱処理した後、鏡面角板の鏡面部分について、任意の１０箇所をミツトヨ（株）製の表面粗さ測定器にて、ＪＩＳＢ０６０１に規定されている中心線平均粗さＲａを測定し、その平均値を熱処理後の表面粗さとした。
【０１３１】
本発明では、（ａ）ＰＰＳ樹脂中に、（ｂ）非晶性樹脂を１ｎｍ以上１０００ｎｍ未満の数平均分散粒子径で微分散化させると共に、（ｂ）非晶性樹脂の分散粒子について、粒子径１０００ｎｍ以上の粒子の数が全粒子数の１．０％以下になるよう制御することにより、寸法安定性が飛躍的に向上することから、無機充填材を含まないかあるいは添加しても極少量で十分反り変形を抑制出来るため、溶融流動性に優れる特徴がある。かかる特性を発現するためには、樹脂温度３２０℃における棒流動長が５０ｍｍ以上であることが好ましく、より好ましい範囲としては７０ｍｍ以上であり、９０ｍｍ以上がさらに好ましい。棒流動長が５０ｍｍを下回る場合には、ＰＰＳ樹脂組成物の溶融流動性が低いことを意味しており、薄肉の成形品が得られにくく、軽量化の観点から不利である。棒流動長の上限値については特に制限しないが、１５０ｍｍ以下が好ましい範囲として例示できる。
【０１３２】
なお、棒流動長は、住友重機械社製射出成形機プロマット４０／２０を用い、樹脂温度３２０℃、金型温度１３０℃、射出速度設定９９％、射出圧力設定４５％とする条件にて、（長さ）１５０mm×（幅）１２．６ｍｍ×（厚み）０．５ｍｍ（ゲート位置：成形片の幅側、ゲート形状：フィルムゲート）の成形片を連続的に１０回射出成形した際の、ゲート位置側から長手方向における充填末端長さを測定し、その平均値を棒流動長としたものである。
【０１３３】
金属膜の形成
本発明の金属膜を形成した反射板は、前述したポリフェニレンスルフィド樹脂組成物を射出成形、押出成形、圧縮成形、吹込成形、射出圧縮成形などの公知の方法により成形した成形品に金属膜を形成した反射板であるが、中でも２８０℃〜３４０℃の温度範囲で射出成形により成形した成形品に金属膜を形成した反射板であることが好ましい。
【０１３４】
金属膜を形成する方法としては、アルミニウム、銅、ニッケル、コバルト、ニッケル−コバルト合金、銀などの金属を、電気めっき、無電解めっきなどの湿式法や、真空蒸着、スパッタリング、イオンプレーティングなどの乾式法により膜形成する方法が挙げられるが、中でもイソプロピルアルコールなどで成形品表面を脱脂した後、真空蒸着する手法がコストや作業性の観点から好ましい。
【０１３５】
本発明の金属膜を形成した反射板に用いるポリフェニレンスルフィド樹脂組成物成形品は、無機充填材を含まないあるいは特定量以下の少量であるため、表面平滑性に優れることから、直接金属膜を形成することが可能であるが、必要に応じてプライマー（アンダーコート）処理や表面粗化処理を行っても良い。プライマーとしては、エポキシ系、アクリル系、ウレタン系、アクリルウレタン系、メラミン系などが挙げられる。表面粗化処理としては、ＵＶ処理、コロナ放電処理、プラズマ処理などが例示できる。
【０１３６】
また、必要によっては、金属膜の上に耐熱性が良好な透明保護膜を施しても良い。具体的な保護膜としては、塗装タイプのトップコート、プラズマ重合膜、蒸着膜などが挙げられる。
【０１３７】
本発明の金属膜を形成した反射板は、寸法安定性に優れると共に、溶融成形加工性、金属膜との密着性、耐落球衝撃性が良好であるという未知なる属性を有することから、家電照明器具用のダウンライトカバーやリフレクター、投影機等の反射板やランプカバー、ＬＥＤパッケージ内に用いるリフレクターやランプ部品、液晶テレビや液晶表示板などのバックライト集光用リフレクター、誘導灯や広告灯などの表示灯に用いるリフレクター、自動四輪車や自動二輪車のヘッドランプ、フォグランプあるいはリヤランプ用のランプリフレクター、ルームランプ用のリフレクター、ランプハウジング、ランプユニット、医療機器の照明用リフレクター、ＵＶスポット照射器などの理化学機器用のリフレクター、撮影用照明器具（ストロボ）のリフレクター、照光式プッシュスイッチや光電スイッチ用のリフレクターなどに有用である。
【実施例】
【０１３８】
以下に実施例を挙げて本発明を更に具体的に説明するが、本発明は以下の実施例のみに限定されるものではない。
【０１３９】
以下の実施例において、材料特性については下記の方法により評価した。
【０１４０】
［角板の射出成形］
住友重機械社製射出成形機ＳＥ７５−ＤＵＺを用い、樹脂温度３２０℃、金型温度１３０℃とする条件にて、（縦）１００ｍｍ×（横）７０ｍｍ×（厚み）３ｍｍ（ゲート形状：フィルムゲート、金型鏡面粗度：０．０３ｓ）の鏡面角板を成形した。
【０１４１】
［数平均分散粒子径］
前記射出成形した角板の中央部を樹脂の流れ方向に対して直角方向に切断し、その断面の中心部から、−２０℃で０．１μｍ以下の薄片を切削し、日立製作所社製Ｈ−７１００型透過型電子顕微鏡（分解能（粒子像）０．３８ｎｍ、倍率５０〜６０万倍）にて、２万倍に拡大して観察した際の任意の１００個の（ｂ）非晶性樹脂の分散部分について、まずそれぞれの最大径と最小径を測定して平均値をその分散粒子径とし、その後それらの平均値である数平均分散粒子径を求めた。
【０１４２】
［粒子径１０００ｎｍ以上の非晶性樹脂粒子数（％）］
前記射出成形した角板の中央部を樹脂の流れ方向に対して直角方向に切断し、その断面の中心部から、−２０℃にて０．１μｍ以下の薄片を切削し、日立製作所製Ｈ−７１００型透過型電子顕微鏡（分解能（粒子像）０．３８ｎｍ、倍率５０〜６０万倍）にて、２万倍に拡大して観察した際の任意の１００個の、（ｂ）非晶性樹脂の分散粒子について、まずそれぞれの最大径と最小径を測定して平均値をその分散粒子径とし、そのうち前記分散粒子径が１０００ｎｍ以上である粒子の数の、全粒子数に対する百分率を求めた。
【０１４３】
［アルコール発生量］
腹部が１００ｍｍ×２５ｍｍ、首部が２５５ｍｍ×１２ｍｍ、肉厚が１ｍｍのガラスアンプルに、１３０℃で一晩熱風乾燥したＰＰＳ樹脂組成物ペレット３ｇを計り入れてから真空封入した。このガラスアンプルの腹部のみを、アサヒ理化製作所社製のセラミックス電気管状炉ＡＲＦ−３０Ｋに挿入して３５０℃で３０分間加熱した。アンプルを取り出した後、管状炉によって加熱されておらず、揮発ガスの付着したアンプルの首部をヤスリで切り出した。次いで付着ガスを４ｇのＮＭＰに溶解して回収した後、島津製作所社製ＧＣ−１４Ａを用いたガスクロマトグラフ法により、アルコール量を見積もった。
【０１４４】
［表面外観］
前記射出成形した鏡面角板を目視観察することにより、以下の通り優劣を判断した。
◎曇り、フィラーなどの浮きが無く良好。
○実用レベルであるが、目立たない曇り、フィラーなどの浮きが認められる。
×曇り、フィラーなどの浮きがあり、実用性が低い。
【０１４５】
［熱処理前表面粗さ（中心線平均粗さＲａ）］
前記射出成形した鏡面角板の鏡面部分について、任意の１０箇所をミツトヨ（株）製の表面粗さ測定器にて、ＪＩＳＢ０６０１に規定されている中心線平均粗さＲａを測定し、その平均値を熱処理前の表面粗さとした。該数値が低いほど、表面平滑性に優れる。
【０１４６】
［熱処理後表面粗さ（中心線平均粗さＲａ）］
前記射出成形した鏡面角板を１８０℃の熱風乾燥機中、２４時間加熱処理した後、鏡面角板の鏡面部分について、任意の１０箇所をミツトヨ（株）製の表面粗さ測定器にて、ＪＩＳＢ０６０１に規定されている中心線平均粗さＲａを測定し、その平均値を熱処理後の表面粗さとした。該数値が低いほど、表面平滑性に優れると共に、熱処理前表面粗さとの差が小さいほど、加熱処理時の反り変形が抑制されていることを意味する。
【０１４７】
［アルミニウム蒸着］
前記射出成形した鏡面角板の鏡面部分について、イソプロピルアルコールで脱脂した後、日立製作所社製真空蒸着装置を用い、金属アルミニウムの蒸着を行った。金属膜の厚みはおよそ０．１μｍであった。
【０１４８】
［未処理品密着性試験］
前記金属アルミニウムを蒸着した鏡面角板成形品の蒸着表面を、市販のＮＴカッター（幅９ｍｍ、３５°傾斜の刃）を用いて、１ｍｍ間隔のマス目が１００個出来るよう、生地に達する深さで切り傷を入れた後、マス目にテープ（粘着力３．４〜３．９Ｎ／ｃｍのニチバン製セロテープ（登録商標）、幅１８ｍｍ）を十分に密着させ、テープの両端を持ち垂直方向に瞬間的に引き剥がした。この際に剥離せずに残ったマス目の数により、以下の通り優劣を判断した。
◎１００〜９１
○９０〜８１
△８０〜４１
×４０〜０。
【０１４９】
［冷熱処理品密着性試験］
前記金属アルミニウムを蒸着した鏡面角板成形品を、９０℃×１時間→室温×１５分→−２０℃×１時間→室温×１５分を１サイクルとして３サイクル冷熱処理してから、室温で１２時間放置した後、前記した未処理品密着性試験と同様にして密着性の優劣を判断した。
【０１５０】
［湿熱処理品密着性試験］
前記金属アルミニウムを蒸着した角板成形品を、６０℃、相対湿度９５％に設定した高湿高温槽中にて１００時間処理してから、室温で１２時間放置した後、前記した未処理品密着性試験と同様にして密着性の優劣を判断した。
【０１５１】
［落球衝撃試験］
前記金属アルミニウムを蒸着した角板成形品を、（縦）７０ｍｍ×（横）７０ｍｍ×（高さ）５０ｍｍの受け台上に置き、１００ｃｍの高さより２００ｇの剛球を前記成形品の真ん中に落下させ、割れや亀裂発生の有無を確認することにより、以下の通り優劣を判断した。
○破壊無し。
△ひびのみ。
×ひびと共に破壊。
【０１５２】
［棒流動長評価］
住友重機械社製射出成形機プロマット４０／２０を用い、樹脂温度３２０℃、金型温度１３０℃、射出速度設定９９％、射出圧力設定４５％とする条件にて、（長さ）１５０ｍｍ×（幅）１２．６ｍｍ×（厚み）０．５ｍｍ（ゲート位置：成形片の幅側、ゲート形状：フィルムゲート）の成形片を連続的に１０回射出成形した。得られた成形片それぞれの、ゲート位置側から長手方向における充填末端長さを測定し、その平均値を棒流動長とした。棒流動長の値が大きいほど、樹脂組成物の流動性は高いことを意味する。
【０１５３】
［ポリエーテルイミドの重量平均分子量測定］
島津製作所社製ＬＣ−１０ＡＤｖｐ装置を用い、移動相をジメチルホルムアミド／塩化リチウム（９５．５ｗｔ％／０．５ｗｔ％）、固定相をＳＨＯＤＥＸ  ＫＦ−８０５Ｌカラム２本とし、ＰＭＭＡを標準物質に用いてポリエーテルイミドの重量平均分子量（相対平均）を測定した。
【０１５４】
［参考例１］（ａ）ＰＰＳ樹脂の重合（ａ−１）
撹拌機付きの７０リットルオートクレーブに、４７．５％水硫化ナトリウム８２６７．３７ｇ（７０．００モル）、９６％水酸化ナトリウム２９５７．２１ｇ（７０．９７モル）、Ｎ−メチル−２−ピロリドン（ＮＭＰ）１１４３４．５０ｇ（１１５．５０モル）、酢酸ナトリウム８６１．００ｇ（１０．５モル）、及びイオン交換水１０５００ｇを仕込み、常圧で窒素を通じながら２４５℃まで約３時間かけて徐々に加熱し、水１４７８０．１ｇおよびＮＭＰ２８０ｇを留出した後、反応容器を１６０℃に冷却した。仕込みアルカリ金属硫化物１モル当たりの系内残存水分量は、ＮＭＰの加水分解に消費された水分を含めて１．０６モルであった。また、硫化水素の飛散量は、仕込みアルカリ金属硫化物１モル当たり０．０２モルであった。
【０１５５】
次に、ｐ−ジクロロベンゼン１０２３５．４６ｇ（６９．６３モル）、ＮＭＰ９００９．００ｇ（９１．００モル）を加え、反応容器を窒素ガス下に密封し、２４０ｒｐｍで撹拌しながら、０．６℃／分の速度で２３８℃まで昇温した。２３８℃で９５分反応を行った後、０．８℃／分の速度で２７０℃まで昇温した。２７０℃で１００分反応を行った後、１２６０ｇ（７０モル）の水を１５分かけて圧入しながら２５０℃まで１．３℃／分の速度で冷却した。その後２００℃まで１．０℃／分の速度で冷却してから、室温近傍まで急冷した。
【０１５６】
内容物を取り出し、２６３００ｇのＮＭＰで希釈後、溶剤と固形物をふるい（８０ｍｅｓｈ）で濾別し、得られた粒子を３１９００ｇのＮＭＰで洗浄、濾別した。これを、５６０００ｇのイオン交換水で数回洗浄、濾別した後、０．０５重量％酢酸水溶液７００００ｇで洗浄、濾別した。７００００ｇのイオン交換水で洗浄、濾別した後、得られた含水ＰＰＳ粒子を８０℃で熱風乾燥し、１２０℃で減圧乾燥した。得られたＰＰＳ樹脂ａ−１は、溶融粘度が６０Ｐａ・ｓ（３００℃、剪断速度１０００／ｓ）であった。
【０１５７】
［参考例２］（ａ）ＰＰＳ樹脂の重合（ａ−２）
撹拌機付きの７０リットルオートクレーブに、４７．５％水硫化ナトリウム８２６７．３７ｇ（７０．００モル）、９６％水酸化ナトリウム２９５７．２１ｇ（７０．９７モル）、Ｎ−メチル−２−ピロリドン（ＮＭＰ）１１４３４．５０ｇ（１１５．５０モル）、酢酸ナトリウム２５８３．００ｇ（３１．５０モル）、及びイオン交換水１０５００ｇを仕込み、常圧で窒素を通じながら２４５℃まで約３時間かけて徐々に加熱し、水１４７８０．１ｇおよびＮＭＰ２８０ｇを留出した後、反応容器を１６０℃に冷却した。仕込みアルカリ金属硫化物１モル当たりの系内残存水分量は、ＮＭＰの加水分解に消費された水分を含めて１．０６モルであった。また、硫化水素の飛散量は、仕込みアルカリ金属硫化物１モル当たり０．０２モルであった。
【０１５８】
次に、ｐ−ジクロロベンゼン１０２３５．４６ｇ（６９．６３モル）、ＮＭＰ９００９．００ｇ（９１．００モル）を加え、反応容器を窒素ガス下に密封し、２４０ｒｐｍで撹拌しながら、０．６℃／分の速度で２３８℃まで昇温した。２３８℃で９５分反応を行った後、０．８℃／分の速度で２７０℃まで昇温した。２７０℃で１００分反応を行った後、１２６０ｇ（７０モル）の水を１５分かけて圧入しながら２５０℃まで１．３℃／分の速度で冷却した。その後２００℃まで１．０℃／分の速度で冷却してから、室温近傍まで急冷した。
【０１５９】
内容物を取り出し、２６３００ｇのＮＭＰで希釈後、溶剤と固形物をふるい（８０ｍｅｓｈ）で濾別し、得られた粒子を３１９００ｇのＮＭＰで洗浄、濾別した。これを、５６０００ｇのイオン交換水で数回洗浄、濾別した後、０．０５重量％酢酸水溶液７００００ｇで洗浄、濾別した。７００００ｇのイオン交換水で洗浄、濾別した後、得られた含水ＰＰＳ粒子を８０℃で熱風乾燥し、１２０℃で減圧乾燥した。得られたＰＰＳ樹脂ａ−２は、溶融粘度が２００Ｐａ・ｓ（３００℃、剪断速度１０００／ｓ）であった。
【０１６０】
［参考例３］（ｂ）ポリエーテルイミド樹脂およびポリエーテルスルホン樹脂から選ばれる少なくとも１種の非晶性樹脂
ｂ−１：重量平均分子量５３，０００のポリエーテルイミド樹脂（ＳＡＢＩＣイノベーティブプラスチックス社製“ＵＬＴＥＭ”１０１０）
ｂ−２：ポリエーテルスルホン樹脂（住友化学社製“スミカエクセル”３６００Ｇ）
ｂ−３：重量平均分子量６２，０００のポリエーテルイミド樹脂（ＳＡＢＩＣイノベーティブプラスチックス社製“ＵＬＴＥＭ”１０００）
【０１６１】
［参考例４］（ｃ）イソシアネート基を有するアルコキシシラン化合物
ｃ−１：３−イソシアネートプロピルトリエトキシシラン（信越化学工業社製ＫＢＥ−９００７）
【０１６２】
［参考例５］イソシアネート基を有していないアルコキシシラン化合物
ｃ’−１：γ−アミノプロピルトリエトキシシラン（信越化学工業社製ＫＢＥ−９０３）
ｃ’−２：２−（３，４−エポキシシクロヘキシル）エチルトリメトキシシラン（信越化学工業社製ＫＢＭ−３０３）
【０１６３】
［参考例６］（ｄ）無機フィラー
ｄ−１：炭酸カルシウム（カルファイン社製ＫＳＳ−１０００）
【０１６４】
［実施例１〜６］
表１，表２中の１回目混練に示す各成分を、表１，表２に示す割合でドライブレンドした後、真空ベントを具備した日本製鋼所社製ＴＥＸ３０α型二軸押出機（スクリュー径３０ｍｍ、Ｌ／Ｄ＝４５、ニーディング部５箇所、同方向回転完全噛み合い型スクリュー）を用い、スクリュー回転数３００ｒｐｍ、吐出量２０Ｋｇ／ｈｒにて、ダイス出樹脂温度が３３０℃となるようにシリンダー温度を設定して溶融混練した。ダイスから吐出するストランドは水浴中で急冷してから、ストランドカッターによりペレット化した。得られたペレットは、不透明であった。次いでこのペレット（１回目混練樹脂組成物）と、（ａ）ＰＰＳ樹脂を表１，表２の２回目混練に示す割合になるようドライブレンドした後、前記した同様の条件でさらに溶融混練した。ダイスから吐出するストランドは水浴中で急冷してから、ストランドカッターによりペレット化した。得られたペレットは、不透明であった。最終的に得られたＰＰＳ樹脂組成物の組成は表１，表２中の最終組成に示す通りであった。１３０℃で一晩乾燥した樹脂組成物ペレットのアルコールガス発生量、棒流動長を評価すると共に、射出成形により得られた鏡面角板成形品における数平均分散粒子径、１０００ｎｍ超の粒子数、表面外観、表面粗さを評価した。また、アルミ蒸着した鏡面角板成形品の各種密着性試験、落球衝撃試験を行った。結果は表１，表２に示すとおりであった。
【０１６５】
［実施例７］
表２中の１回目混練に示す各成分を、表２に示す割合でドライブレンドした後、真空ベントを具備した日本製鋼所社製ＴＥＸ３０α型二軸押出機（スクリュー径３０ｍｍ、Ｌ／Ｄ＝４５、ニーディング部５箇所、同方向回転完全噛み合い型スクリュー）を用い、スクリュー回転数３００ｒｐｍ、吐出量２０Ｋｇ／ｈｒにて、ダイス出樹脂温度が３３０℃となるようにシリンダー温度を設定して溶融混練した。ダイスから吐出するストランドは水浴中で急冷してから、ストランドカッターによりペレット化した。得られたペレットは、不透明であった。なお、スクリュー全長に対する伸張流動しつつ溶融混練するゾーン（伸張流動ゾーン）の合計長さの割合（％）は、（伸張流動ゾーンの合計長さ）÷（スクリュー全長）×１００と定義し、２９％とした。また、スクリュー構成として、Ｌ／Ｄ＝１４、２３、３０の位置から、それぞれ、Ｌｋ／Ｄ＝４．０、４．０、５．０としたニーディングディスク先端側の頂部とその後面側の頂部との角度である螺旋角度θが、スクリューの半回転方向に２０°としたツイストニーディングディスクを設けた（本スクリュー構成をＡ−１とした）。また、ツイストニーディングディスクの手前の圧力差（ΔＰ）から、伸張流動ゾーン内での圧力差（ΔＰ０）を差し引くことで、伸張流動ゾーン前後での流入効果圧力降下を求めた結果、１２０Ｋｇ／ｃｍ２であった。次いでこのペレット（１回目混練樹脂組成物）と、（ａ）ＰＰＳ樹脂を表２の２回目混練に示す割合になるようドライブレンドした後、前記した同様の条件でさらに溶融混練した。ダイスから吐出するストランドは水浴中で急冷してから、ストランドカッターによりペレット化した。得られたペレットは、不透明であった。最終的に得られたＰＰＳ樹脂組成物の組成は表２の最終組成に示す通りであり、実施例２と同様にして各種評価を実施した。結果は表２に示すとおりであった。
【０１６６】
［実施例８］
２回目混練において、１回目混練で得られた樹脂組成物（１回目混練樹脂組成物）と、（ａ）ＰＰＳ樹脂に加え、イオン交換水を表２の２回目混練に示す割合になるようドライブレンドした以外は、実施例２と同様に溶融混練してＰＰＳ樹脂組成物を得た。最終的に得られたＰＰＳ樹脂組成物の組成は表２の最終組成に示す通りであり、実施例２と同様にして各種評価を実施した。結果は表２に示すとおりであった。
【０１６７】
［実施例９］
２回目混練において、１回目混練で得られた樹脂組成物（１回目混練樹脂組成物）と、（ａ）ＰＰＳ樹脂に加え、（ｄ）無機フィラーを表２の２回目混練に示す割合になるようドライブレンドした以外は、実施例２と同様に溶融混練してＰＰＳ樹脂組成物を得た。最終的に得られたＰＰＳ樹脂組成物の組成は表２の最終組成に示す通りであり、実施例２と同様にして各種評価を実施した。結果は表２に示すとおりであった。
【０１６８】
［比較例１］
表３中の１回目混練に示す各成分を、表３に示す割合でドライブレンドした後、真空ベントを具備した日本製鋼所社製ＴＥＸ３０α型二軸押出機（スクリュー径３０ｍｍ、Ｌ／Ｄ＝４５、ニーディング部５箇所、同方向回転完全噛み合い型スクリュー）を用い、スクリュー回転数３００ｒｐｍ、吐出量２０Ｋｇ／ｈｒにて、ダイス出樹脂温度が３３０℃となるようにシリンダー温度を設定して溶融混練し、ストランドカッターによりペレット化した。最終的に得られたＰＰＳ樹脂組成物の組成は表３中の最終組成に示す通りであり、実施例１と同様にして各種評価を実施した。結果は表３に示すとおりであった。
【０１６９】
［比較例２］
表３中の１回目混練に示す各成分を、表３に示す割合でドライブレンドした後、真空ベントを具備した日本製鋼所社製ＴＥＸ３０α型二軸押出機（スクリュー径３０ｍｍ、Ｌ／Ｄ＝４５、ニーディング部５箇所、同方向回転完全噛み合い型スクリュー）を用い、スクリュー回転数３００ｒｐｍ、吐出量２０Ｋｇ／ｈｒにて、ダイス出樹脂温度が３３０℃となるようにシリンダー温度を設定して溶融混練し、ストランドカッターによりペレット化した。次いでこのペレット（１回目混練樹脂組成物）をそのまま、前記した条件でさらに溶融混練し、ストランドカッターによりペレット化した。最終的に得られたＰＰＳ樹脂組成物の組成は表３中の最終組成に示す通りであり、実施例１と同様にして各種評価を実施した。結果は表３に示すとおりであった。
【０１７０】
［比較例３］
１回目混練、２回目混練のいずれにおいても、溶融混練条件をニーディング部２箇所、スクリュー回転数１５０ｒｐｍとした以外は、実施例２と同様にして溶融混練し、ストランドカッターによりペレット化した。最終的に得られたＰＰＳ樹脂組成物の組成は表３中の最終組成に示す通りであり、実施例２と同様にして各種評価を実施した。結果は表３に示すとおりであった。
【０１７１】
［比較例４、５］
（ｃ）相溶化剤種をそれぞれｃ’−１、ｃ’−２とした以外は、実施例２と同様にして溶融混練し、ストランドカッターによりペレット化した。最終的に得られたＰＰＳ樹脂組成物の組成は表３，表４中の最終組成に示す通りであり、実施例２と同様にして各種評価を実施した。結果は表３、表４に示すとおりであった。
【０１７２】
【表１】
2012131968.tif 000009
【０１７３】
【表２】
2012131968.tif 000010
【０１７４】
【表３】
2012131968.tif 000011
【０１７５】
【表４】
2012131968.tif 000012
【０１７６】
上記実施例１〜９と比較例１〜５の結果を比較して説明する。
【０１７７】
いずれの実施例においても、予め（ａ）ＰＰＳ樹脂、（ｂ）非晶性樹脂、（ｃ）イソシアネート基を有するアルコキシシラン化合物とを溶融混練した後、さらに（ａ）ＰＰＳ樹脂と溶融混練する手法を採用することにより、表面外観が良好であると共に、熱処理した後も表面粗さが小さく平滑性に優れており、アンダーコート無しに金属膜を直接形成させても、光反射鏡面として実用出来るレベルのものであった。
【０１７８】
実施例１〜６では、相溶化剤としてイソシアネート基を有するアルコキシシラン化合物を用い、高剪断条件下で溶融混練した結果、（ｂ）非晶性樹脂が数平均分散粒子径１０００ｎｍ未満に微分散化していた。特に、１回目混練において使用する（ａ）ＰＰＳ樹脂として、ａ−２を用いた実施例２〜６では、実施例１に比較して（ｂ）非晶性樹脂がさらに微分散化すると共に、１０００ｎｍを越える粒子径の（ｂ）非晶性樹脂数は０％となり、熱処理後の表面粗さも小さく、寸法安定性に優れる結果であった。
【０１７９】
実施例７では、さらに伸張流動の手法を組み合わせることにより、実施例２に比較して（ｂ）非晶性樹脂がさらに微分散化すると共に、アルコールガス発生量が減少して、表面粗さも小さくなった。
【０１８０】
実施例８では、２回目混練の際に水を添加することにより、実施例２に比較してアルコールガス発生量が減少し、表面粗さは小さくなった。
【０１８１】
実施例９では、熱処理後の表面粗さが熱処理前の表面粗さと同等となり、実施例２に比較して寸法安定性はさらに向上した。この様に極少量のフィラー添加でさらに寸法安定性を向上させることができることから、表面外観は良好なままであった。
【０１８２】
一方、単純に（ａ）ＰＰＳ樹脂、（ｂ）非晶性樹脂、（ｃ）イソシアネート基を有するアルコキシシラン化合物を溶融混練した比較例１では、対応する実施例１に比較して（ｂ）非晶性樹脂の数平均分散粒子径は大きくなり、また、１０００ｎｍを越える粒子径の（ｂ）非晶性樹脂数も１．０％を越える結果、熱処理後の表面粗さＲａが大きく、寸法安定性に劣る結果であった。
【０１８３】
（ａ）ＰＰＳ樹脂、（ｂ）非晶性樹脂、（ｃ）イソシアネート基を有するアルコキシシラン化合物を単純に２回溶融混練した比較例２では、比較例１に比較して、若干（ｂ）非晶性樹脂の数平均分散粒子径は小さくなったものの、１０００ｎｍを越える粒子径の（ｂ）非晶性樹脂数は依然として１．０％を越えていた。このため、熱処理後の表面粗さＲａが大きく、寸法安定性に劣る結果であった。
【０１８４】
比較例３では、実施例２同様、予め（ａ）ＰＰＳ樹脂、（ｂ）非晶性樹脂、（ｃ）イソシアネート基を有するアルコキシシラン化合物とを溶融混練した後、さらに（ａ）ＰＰＳ樹脂と溶融混練する手法を採用したものの、混練力が小さいため、（ｂ）非晶性樹脂の数平均分散粒子径は大きく、１０００ｎｍを越える粒子径の（ｂ）非晶性樹脂数も多かった。
【０１８５】
比較例４、５では、実施例２とは異なり、（ｃ）イソシアネート基を有するアルコキシシラン化合物の代わりにｃ’−１：アミノシラン、ｃ’−２：エポキシシランを使用した結果、１０００ｎｍを越える粒子径の（ｂ）非晶性樹脂数が増加し、熱処理後の表面粗さＲａは大きくなった。